(57)【特許請求の範囲】
【請求項１】
球状センターと、前記球状センターを被覆するｎ層（ｎは、２以上の自然数）の包囲層とからなるコアと、前記コアを被覆する単層のカバーとを有するマルチピースゴルフボールであって、
ゴルフボール中心からの距離が、ゴルフボール半径の３６．０％〜６５．０％の領域に、コア硬度分布における最低硬度点が存在し、前記最低硬度点は、硬度分布が均一である層に存在し、前記最低硬度が、ショアＤ硬度で３以上、２７以下であり、ゴルフボール中心からの距離がゴルフボール半径の０％から５０．０％までの全領域の硬度が、ショアＤ硬度で４０以下であることを特徴とするマルチピースゴルフボール。
【請求項２】
ゴルフボール中心からの距離が、ゴルフボール半径の４０．０％〜６２．５％の領域に、コア硬度分布における最低硬度点が存在する請求項１に記載のマルチピースゴルフボール。
【請求項３】
ゴルフボールの中心から最低硬度点に向かって、コア硬度が、ショアＤ硬度で、−２．５ポイント／ｍｍ〜−０．３ポイント／ｍｍの平均下降勾配で低下し、ゴルフボール中心からの距離が、ゴルフボール半径の３６．０％〜６５．０％の領域において、前記最低硬度に到達する請求項１または２に記載のマルチピースゴルフボール。
【請求項４】
前記最低硬度は、ショアＤ硬度で、３以上、２３以下である請求項１〜３のいずれか一項に記載のマルチピースゴルフボール。
【請求項５】
ゴルフボールの中心からの距離が、ゴルフボール半径の８５．０％〜９９．５％の領域に、コア硬度分布における最高硬度点が存在する請求項１〜４のいずれか一項に記載のマルチピースゴルフボール。
【請求項６】
前記最低硬度点から前記最高硬度点に向かって、ショアＤ硬度で、２ポイント／ｍｍ〜１０ポイント／ｍｍの平均上昇勾配で硬度が増加する請求項５に記載のマルチピースゴルフボール。
【請求項７】
前記最高硬度は、ショアＤ硬度で３０〜８５である請求項５または６に記載のマルチピースゴルフボール。
【請求項８】
前記最高硬度点は、硬度分布が均一である層に存在する請求項５〜７のいずれか一項に記載のマルチピースゴルフボール。
【請求項９】
前記最高硬度と前記最低硬度との硬度差が、ショアＤ硬度で、３０以上、８０以下である請求項５〜８のいずれか一項に記載のマルチピースゴルフボール。
【請求項１０】
球状センターの直径が２０ｍｍ以下であり、ゴルフボールの直径が４２．６７ｍｍ以上であり、ゴルフボールの中心からの距離が、ゴルフボール半径の９０．０％〜９９．５％の領域に、コア硬度分布における最高硬度点が存在する請求項１〜９のいずれか一項に記載のマルチピースゴルフボール。
【発明の詳細な説明】
【技術分野】
【０００１】
本発明は、ゴルフボールに関し、アプローチショットのスピン量に対して、ドライバーショットのスピン量が低いゴルフボールに関する。
【背景技術】
【０００２】
ドライバーショットのスピン量を抑制する方法として、ゴルフボールの硬度分布を制御する方法がある。例えば、ゴルフボールの硬度分布を外剛内柔とすることで、ドライバーショットのスピン量を低くすることができ、ドライバーショットの飛距離を大きくすることができる。
【０００３】
硬度分布を制御したゴルフボールとして、例えば、特許文献１には、２層以上の構造を有するコアと、このコアを被覆する２層のカバーとからなり、その外側カバーの硬度がショアＤ４０〜６０度であり、内側カバーの硬度がショアＤ５３度以下でかつ外側カバー硬度より低硬度であることを特徴とする４層以上の構造を有するマルチピースソリッドゴルフボールが記載されている。
【０００４】
また、特許文献２には、塊部、外側表面、幾何中心、および、外側表面に隣接する最外遷移部を具備する単一のコアであって、実質的に均一な組成物から製造されたものと、カバー層とを有し、上記最外遷移部が上記コアの上記外側表面および上記幾何中心の間に配され、上記遷移部が上記コアの上記外側表面と合致する外側部分を具備し、上記コアの体積の最外の４５％またはそれ未満を有し、かつ、上記コアの上記外側表面の硬度および上記最外遷移部内の硬度の双方が上記幾何中心の硬度より小さく、負の硬度勾配を形成するゴルフボールが記載されている。
【先行技術文献】
【特許文献】
【０００５】
【特許文献１】特開平８−３３６６１７号公報
【特許文献２】特開２００９−２３３３３５号公報
【発明の概要】
【発明が解決しようとする課題】
【０００６】
ゴルフボールの硬度分布を外剛内柔とすることで、ドライバーショットのスピン量を低くすることができる。しかしながら、この場合、ドライバーショットのスピン量だけでなく、アプローチショットのスピン量も低下する傾向がある。よって、外剛内柔のゴルフボールでは、ドライバーショットの飛距離が向上するものの、アプローチショットでのコントロール性が低下する傾向がある。
【０００７】
本発明は、上記事情に鑑みてなされたものであり、アプローチショットのスピン量に対するドライバーショットのスピン量の比が小さいゴルフボールを提供することを目的とする。
【課題を解決するための手段】
【０００８】
本発明のゴルフボールは、コアとカバーとを有するゴルフボールであって、ゴルフボールの中心からの距離が、ゴルフボール半径の３６．０％〜６５．０％の領域に、コア硬度分布における最低硬度点が存在することを特徴とする。硬度が均一なゴルフボールをドライバーで打撃した場合、ゴルフボールの中心からの距離が、前記ゴルフボール半径の３６．０％〜６５．０％である領域が最もひずみが大きくなる。本発明者は、この領域にコア硬度分布における最低硬度点が存在することにより、ドライバーショットのスピン量が独立的に低くなることを見出し、本発明を完成した。すなわち、本発明によれば、ドライバーショットのスピン量を、アプローチショットのスピン量から独立して低下させることができるので、アプローチショットのスピン量に対するドライバーショットのスピン量の比が小さいゴルフボールが得られる。
【発明の効果】
【０００９】
本発明によれば、硬度分布が適正化されたゴルフボールであって、アプローチショットのスピン量に対するドライバーショットのスピン量の比が小さいゴルフボールが得られる。アプローチショットのスピン量に対するドライバーショットのスピン量の比が小さいゴルフボールは、ドライバーショットの飛距離が大きく、アプローチショットのコントロール性に優れる。
【図面の簡単な説明】
【００１０】
【図１】本発明の好ましい実施形態に係るゴルフボールを示す模式的断面図。
【図２】本発明のゴルフボールの硬度分布を示す模式的断面図。
【図３】本発明のゴルフボールの硬度分布を示す模式的断面図。
【図４】本発明の一実施形態に係るゴルフボールが示された一部切り欠き断面図。
【発明を実施するための形態】
【００１１】
本発明のゴルフボールは、コアとカバーとを有するゴルフボールであって、ゴルフボールの中心からの距離がゴルフボール半径の３６．０％〜６５．０％の領域に、コア硬度分布における最低硬度点が存在することを特徴とする。
【００１２】
（１）ゴルフボールの構造および硬度分布について
以下、本発明のゴルフボールを、図面を参照しながら説明するが、本発明は、図面に示された態様に限定されるものではない。図１に示すように、本発明のゴルフボールは、ゴルフボールの中心からの距離がゴルフボール半径の３６．０％〜６５．０％である領域Ｓに、コア硬度分布における最低硬度点が存在する。コア硬度分布は、コアを半球状に２等分した断面硬度で評価することが好ましい。断面硬度は、ゴルフボールを半球状に切断し、切断面の中心、および、中心から所定の距離において硬度を測定すればよい。また、硬度を測定する部分が、熱可塑性樹脂組成物から形成されている場合、この熱可塑性樹脂組成物の材料硬度（スラブ硬度）をその部分の硬度とみなすことができる。また、硬度を測定する部分が、ゴム組成物から形成されている場合、ゴルフボール作製時の熱処理温度と同じ温度で作製したスラブの硬度をその部分の硬度とみなすことができる。硬度は、ＡＳＴＭ−Ｄ２２４０に規定するスプリング式硬度計ショアＤ型を備えた高分子計器社製自動ゴム硬度計Ｐ１型を用いて測定できる。
【００１３】
硬度が均一なゴルフボールをドライバーで打撃した場合、ゴルフボール中心からの距離が前記ゴルフボール半径の３６．０％〜６５．０％である領域Ｓが最もひずみが大きくなる。この領域に最低硬度点が存在するゴルフボールは、ドライバーショットのスピン量が独立的に低下する。その結果、アプローチショットのスピン量に対するドライバーショットのスピン量の比が小さいゴルフボールが得られる。アプローチショットのスピン量に対するドライバーショットのスピン量の比が小さいゴルフボールは、ドライバーショットの飛距離が大きく、かつ、アプローチショットのコントロール性に優れる。前記最低硬度点が存在する領域のゴルフボール中心からの距離は、ゴルフボール半径の４０．０％以上であることが好ましく、４５．０％以上がより好ましく、６２．５％以下であることが好ましく、６０．０％以下がより好ましい。なお、最低硬度点が、硬度分布が均一である層に存在する場合、この層の少なくとも一部が前記領域Ｓに存在すればよい。
【００１４】
前記最低硬度点の最低硬度（Ｈｓ）は、ショアＤ硬度で４０以下が好ましく、より好ましくは３５以下、さらに好ましくは３０以下、特に好ましくは２５以下であり、３以上が好ましく、より好ましくは４以上、さらに好ましくは５以上である。前記最低硬度（Ｈｓ）が、前記範囲内であれば、ドライバーショットのスピン量が独立的に低下する。その結果、アプローチショットのスピン量に対するドライバーショットのスピン量の比が小さいゴルフボールが得られる。
【００１５】
前記ゴルフボールの中心硬度（Ｈｏ）は、ショアＤ硬度で、１５以上が好ましく、より好ましくは２０以上、さらに好ましくは３０以上であり、５５以下が好ましく、より好ましくは５０以下、さらに好ましくは４５未満である。中心硬度（Ｈｏ）が、前記範囲内であれば、ゴルフボールの反発性が低下しない。
【００１６】
前記ゴルフボールは、ゴルフボールの中心から最低硬度点までの平均下降勾配が、ショアＤ硬度で、−２．５ポイント／ｍｍ以上であることが好ましく、より好ましくは−２．２ポイント／ｍｍ以上、さらに好ましくは−１．９ポイント／ｍｍ以上であり、−０．１ポイント／ｍｍ以下が好ましく、より好ましくは−０．３ポイント／ｍｍ以下、さらに好ましくは−０．１ポイント／ｍｍ以下である。ここで、「平均下降勾配」とは、（Ｈｓ−Ｈｏ）／（ゴルフボールの中心から最低硬度点までの距離）により算出される値（ポイント／ｍｍ）である。なお、最低硬度点が、硬度分布が均一である層に存在する場合、この層の厚さ方向中央部を最低硬度点とする。
【００１７】
前記ゴルフボールは、ゴルフボールの中心から最低硬度点に向かって、コア硬度が、ショアＤ硬度で、−０．５ポイント／ｍｍ〜−２ポイント／ｍｍの勾配で低下し、ゴルフボール中心からの距離が、ゴルフボール半径の３６．０％〜６５．０％の領域において、前記最低硬度に到達することが好ましい。ゴルフボールの中心から表面側にむかって、一定勾配でコア硬度が低下することにより、ゴルフボール半径の３６．０％〜６５．０％の領域に、最低硬度点が存在しやすくなるからである。前記勾配とは、単位距離あたりの硬度の変化量である。
【００１８】
コア硬度は、中心から最低硬度点までの範囲において、中心からの距離がＹｍｍの地点における硬度（Ｈｙ）と中心からの距離がＹ−１ｍｍの地点における硬度（Ｈｙ−１）との硬度差（Ｈｙ−（Ｈｙ−１））が、ショアＤ硬度で、５以下が好ましく、より好ましくは２以下、さらに好ましくは１以下、特に好ましくは０以下である。なお、前記Ｙは、１以上、中心から最低硬度点までの距離（ｍｍ）以下である。
【００１９】
また、コア硬度は、ゴルフボールの中心から表面に向かって、ショアＤ硬度で漸次低下し、前記領域Ｓにおいて最低硬度に達することが好ましい。ここで、硬度が漸次低下するとは、コア中心から前記領域Ｓまで、硬度が増加することなく、徐々に低下する、あるいは、段階的に低下することを意味する。
【００２０】
前記ゴルフボールは、ゴルフボールの中心からの距離が、前記ゴルフボールの半径の３６．０％から５０．０％までの全領域の硬度が、ショアＤ硬度で４５未満であることが好ましく、４０以下であることがより好ましく、３５以下であることがさらに好ましい。ゴルフボールの中心からの距離が、前記ゴルフボールの半径の３６．０％から５０．０％までの全領域の硬度が、ショアＤ硬度で４５未満であれば、ドライバーショットのスピン量の低下と、アプローチショットのスピン量の増加をより高いレベルで実現することができる。
【００２１】
前記ゴルフボールは、ゴルフボールの中心からの距離が、前記ゴルフボール半径の０％から５０．０％までの全領域の硬度が、ショアＤ硬度で４５以下であることが好ましく、４０以下であることがより好ましく、３５以下であることがさらに好ましい。ゴルフボールの中心からの距離が、前記ゴルフボール半径の０％から５０．０％までの全領域の硬度が、ショアＤ硬度で４５以下であれば、ドライバーショットのスピン量の低下と、アプローチショットのスピン量の増加をより高いレベルで実現することができる。
【００２２】
前記ゴルフボールは、図２に示すように、ゴルフボール中心からの距離が、ゴルフボール半径の８５．０％〜９９．５％の領域Ｈにコア硬度分布における最高硬度点が存在することが好ましい。前記領域Ｈにコア硬度分布における最高硬度点が存在することにより、ゴルフボールは外剛内柔構造となり、ドライバースピン量がより低下するからである。前記最高硬度点が存在する領域のコア中心からの距離は、コア中心からの距離が、ゴルフボール半径の８７．５％以上であることが好ましく、９０．０％以上であることがより好ましく、９９．０％以下であることが好ましく、９８．０％以下であることがより好ましい。なお、最高硬度点が、硬度分布が均一である層に存在する場合、この層の少なくとも一部が前記領域Ｈに存在すればよい。
【００２３】
前記最高硬度点の最高硬度（Ｈｈ）は、ショアＤ硬度で３０以上が好ましく、より好ましくは３５以上、さらに好ましくは４０以上であり、８５以下が好ましく、より好ましくは８０以下、さらに好ましくは７７以下である。最高硬度（Ｈｈ）が前記範囲内であれば、外剛内柔構造の程度が高くなり、ドライバースピン量がより低下するからである。
【００２４】
前記ゴルフボールは、最低硬度点から最高硬度点までの平均上昇勾配が、ショアＤ硬度で、２ポイント／ｍｍ以上であることが好ましく、より好ましくは３ポイント／ｍｍ以上、さらに好ましくは４ポイント／ｍｍ以上であり、１０ポイント／ｍｍ以下が好ましく、より好ましくは８ポイント／ｍｍ以下、さらに好ましくは６ポイント／ｍｍ以下である。ここで、「平均上昇勾配」とは、（Ｈｈ−Ｈｓ）／（最低硬度点から最高硬度点までの距離）により算出される値（ポイント／ｍｍ）である。なお、最高硬度点が、硬度分布が均一である層に存在する場合、この層の厚さ方向中央部を最高硬度点とする。
【００２５】
前記ゴルフボールは、前記最低硬度点から最高硬度点に向かって、コアの硬度が、ショアＤ硬度で、３ポイント／ｍｍ〜６ポイント／ｍｍの勾配で増加することが好ましい。前記硬度勾配の下限は、３.５ポイント／ｍｍが好ましく、４ポイント／ｍｍがより好ましい。また、前記硬度勾配の上限は、５.５ポイント／ｍｍが好ましく、５ポイント／ｍｍがより好ましい。硬度勾配が、前記範囲内であれば、外剛内柔構造の程度が高いコアが得られる。その結果、ドライバースピン量がより低下するからである。
【００２６】
また、コア硬度は、前記最低硬度点から最高硬度点に向かって、ショアＤ硬度で漸次増加することが好ましい。漸次増加するとは、最低硬度点から最高硬度点まで、硬度が低下することなく、徐々に増加する、あるいは、段階的に増加することを意味する。
【００２７】
前記最高硬度Ｈｈとゴルフボールの中心硬度（Ｈｏ）との比（Ｈｈ／Ｈｏ）は、１．１以上が好ましく、より好ましくは１．２以上、さらに好ましくは１．３以上であり、４５以下が好ましく、より好ましくは３５以下、さらに好ましくは３０以下である。前記比（Ｈｈ／Ｈｏ）が１．１以上であれば、ドライバーショットのスピン量が低下しやすくなるからである。また、前記比（Ｈｈ／Ｈｏ）が、８０以下であれば、ショット時の打感が良くなるからである。
【００２８】
前記最高硬度（Ｈｈ）と前記ゴルフボールの中心硬度（Ｈｏ）との硬度差（Ｈｈ−Ｈｏ）は、ショアＤ硬度で１以上が好ましく、より好ましくは５以上、さらに好ましくは１０以上であり、７０以下が好ましく、より好ましくは６５以下、さらに好ましくは６０以下である。前記硬度差（Ｈｈ−Ｈｏ）がショアＤ硬度で１以上であれば、ドライバーショットのスピン量が低下しやすくなるからである。また、前記硬度差（Ｈｈ−Ｈｏ）がショアＤ硬度で、７０以下であれば、ゴルフボールの反発性が低下しないからである。
【００２９】
前記最高硬度（Ｈｈ）と前記最低硬度（Ｈｓ）との硬度差（Ｈｈ−Ｈｓ）は、ショアＤ硬度で３０以上が好ましく、より好ましくは３２以上、さらに好ましくは３４以上であり、８０以下が好ましく、より好ましくは７５以下、さらに好ましくは７０以下である。前記硬度差（Ｈｈ−Ｈｓ）がショアＤ硬度で３０以上であれば、ドライバーショットのスピン量が低下しやすくなる。また、前記硬度差（Ｈｈ−Ｈｓ）がショアＤ硬度で８０以下であれば、ショット時の打感が、良くなるからである。
【００３０】
前記カバーの厚みは、２．０ｍｍ以下が好ましく、より好ましくは１．６ｍｍ以下、さらに好ましくは１．２ｍｍ以下、特に好ましくは１．０ｍｍ以下である。カバーの厚みが、２．０ｍｍ以下であれば、得られるゴルフボールの反発性や打球感がより良好となる。前記カバーの厚みは、０．１ｍｍ以上が好ましく、より好ましくは０．２ｍｍ以上、さらに好ましくは０．３ｍｍ以上である。カバーの厚みが０．１ｍｍ未満では、カバーの成形が困難になるおそれがあり、また、カバーの耐久性や耐摩耗性が低下する場合もある。
【００３１】
前記カバーの材料硬度（Ｈｃ）は、ショアＤ硬度で、５以上が好ましく、より好ましくは７以上、さらに好ましくは１０以上であり、５５以下が好ましく、より好ましくは５３以下、さらに好ましくは５０以下である。カバーの材料硬度（Ｈｃ）が前記範囲内であれば、アプローチショットのスピン量がより高くなるからである。
【００３２】
前記ゴルフボールの直径は、４０ｍｍ〜４５ｍｍが好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。また、本発明のゴルフボールの質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００３３】
前記ゴルフボールは、直径４０ｍｍ〜４５ｍｍの場合、初期荷重９８Ｎを負荷した状態から終荷重１２７５Ｎを負荷したときの圧縮変形量（圧縮方向にゴルフボールが縮む量）は、２．０ｍｍ以上であることが好ましく、より好ましくは２．２ｍｍ以上であり、４．０ｍｍ以下であることが好ましく、より好ましくは３．５ｍｍ以下である。前記圧縮変形量が２．０ｍｍ以上のゴルフボールは、硬くなり過ぎず、打球感が良い。一方、圧縮変形量を４．０ｍｍ以下にすることにより、反発性が高くなる。
【００３４】
本発明のゴルフボールの構造としては、ゴルフボールの中心からの距離が、ゴルフボール半径の３６．０％〜６５．０％である領域Ｓに、コア硬度分布における最低硬度点が存在するものであれば、特に限定されないが、例えば、コアと前記コアを被覆する単層のカバーとを有するツーピースゴルフボール；センターと前記センターを被覆する包囲層とからなるコアと、前記コアを被覆する単層のカバーとを有するマルチピースゴルフボール（スリーピースゴルフボールを含む）などを挙げることができる。
【００３５】
本発明は、上記いずれの構造のゴルフボールにも利用できるが、適正な硬度分布を付与しやすい点で、本発明のゴルフボールは、球状センターと、前記球状センターを被覆するｎ層（ｎは、２以上の自然数）の包囲層とからなるコアと、前記コアを被覆する単層のカバーとを有するマルチピースゴルフボールであることが好ましい。以下、本発明を、センターと、前記センターを被覆するｎ層（ｎは、２以上の自然数）の包囲層とからなるコアと、前記コアを被覆する単層のカバーとを有するマルチピースゴルフボールの態様に基づいて詳述する。
【００３６】
図３は、本発明の好ましい実施形態であるマルチピースゴルフボールの構造を模式的に示す断面図である。図３において、マルチピースゴルフボールは、センターＣと、センターＣを被覆するｎ層の包囲層（ｎは２以上の自然数）とからなるコアＢと、前記コアＢを被覆する単層のカバーＡとが形成されている。なお、包囲層は、センター側から順番に、第１包囲層１、第２包囲層２、第３包囲層３、第４包囲層４、…第ｎ−１包囲層ｎ−１、第ｎ包囲層ｎと称する。
【００３７】
前記ｎは、２以上の自然数であることが好ましく、３以上の自然数であることがより好ましく、４以上の自然数であることがさらに好ましい。また、前記ｎは、９以下の自然数であることが好ましく、８以下の自然数であることがより好ましく、７以下の自然数であることがさらに好ましい。包囲層の数が２以上であれば、ゴルフボールに適正な硬度分布を付与しやすくなる。一方、包囲層の数が多すぎると、包囲層の成形性が低下する。なお、包囲層間の密着性を高めるために設けられる補強層（接着剤層）は、包囲層に含まれない。補強層（接着剤層）と包囲層とは、膜厚の範囲が異なる。補強層（接着剤層）の膜厚は、通常、５０μｍ以下である。
【００３８】
本発明の好ましい態様であるマルチピースゴルフボールは、ゴルフボールの中心からの距離が、ゴルフボール半径の３６．０％〜６５．０％である領域Ｓに、コア硬度分布における最低硬度点が存在する包囲層（以下、単に「最低硬度包囲層（Ｅｓ）」と称する場合がある）が形成されていることが好ましい。すなわち、最低硬度包囲層（Ｅｓ）は、コアを構成する樹脂材料の中で、ショアＤ硬度で最も硬度が低い樹脂材料から形成されていることが好ましい。またこの場合、最低硬度包囲層（Ｅｓ）の全体が、ゴルフボールの中心からの距離が、ゴルフボール半径の３６．０％〜６５．０％である領域Ｓに配置されていることが好ましい。前記最低硬度包囲層（Ｅｓ）が配置される領域は、ゴルフボール中心からの距離が、ゴルフボール半径の４０．０％以上であることが好ましく、４５．０％以上がより好ましく、６２．５％以下が好ましく、６０．０％以下がさらに好ましい。
【００３９】
前記最低硬度包囲層（Ｅｓ）の厚みは、０．２ｍｍ以上が好ましく、より好ましくは０．５ｍｍ以上、さらに好ましくは１ｍｍ以上であり、２０ｍｍ以下が好ましく、より好ましくは１７ｍｍ以下、さらに好ましくは１５ｍｍ以下である。最低硬度包囲層（Ｅｓ）の厚みが、０．２ｍｍ以上であれば、ドライバーショットのスピン量が低下しやすくなるからである。前記最低硬度包囲層（Ｅｓ）の厚みが、２０ｍｍ以下であれば、ゴルフボールの反発が低下しないからである。
【００４０】
前記最低硬度包囲層（Ｅｓ）の硬度（Ｈｓ）は、ショアＤ硬度で、４０以下が好ましく、より好ましくは３５以下、さらに好ましくは３０以下、特に好ましくは２５以下であり、３以上が好ましく、より好ましくは４以上、さらに好ましくは５以上である。最低硬度包囲層（Ｅｓ）の材料硬度（Ｈｓ）が、前記範囲内であれば、ドライバーショットのスピン量が独立的に低下する。その結果、アプローチショットのスピン量に対するドライバーショットのスピン量の比が小さいゴルフボールが得られる。
【００４１】
本発明の好ましいマルチピースゴルフボールの態様では、コアの構成部材の材料硬度が、ゴルフボールの中心から表面に向かって、ショアＤ硬度で、−０．５ポイント／ｍｍ〜−２ポイント／ｍｍの勾配で漸次低下し、前記領域Ｓにおいて最低硬度に達することが好ましい。ゴルフボールの中心から表面に向かって、一定勾配でコア硬度が漸次低下することにより、ゴルフボールの半径の３６．０％〜６５．０％の領域に、最低硬度点が存在しやすくなるからである。ここで、硬度が漸次低下するとは、コア中心から前記領域Ｓまで、硬度が増加することなく、徐々に低下する、あるいは、段階的に低下することを意味する。前記「勾配」とは、（最低硬度−ゴルフボールの中心硬度）／（ゴルフボールの中心から最低硬度点までの距離）により算出される値である。また、最低硬度点は、最低硬度包囲層（Ｅｓ）の厚み方向の中点に位置するものとし、コア中心から最低硬度点までの距離は、コア中心から最低硬度包囲層（Ｅｓ）の厚み方向の中点までの距離である。
【００４２】
本発明の好ましいマルチピースゴルフボールの態様では、図２に示すように、ゴルフボールの中心からの距離が、ゴルフボール半径の８５．０％〜９９．５％の領域Ｈにコア硬度分布における最高硬度点が存在する包囲層（以下、単に「最高硬度包囲層（Ｅｈ）」と称する場合がある）が形成されていることが好ましい。すなわち、最高硬度包囲層（Ｅｈ）は、コアを構成する樹脂材料の中で、ショアＤ硬度で最も硬度が高い樹脂材料から形成されていることが好ましい。また、この場合、最高硬度包囲層（Ｅｈ）の全体が、ゴルフボールの中心からの距離が、ゴルフボール半径の８５．０％〜９９．５％である領域Ｈに配置されていることが好ましい。
【００４３】
前記最高硬度包囲層（Ｅｈ）が配置される領域は、コア中心からの距離が、ゴルフボール半径の８７．５％以上であることが好ましく、９０．０％以上であることがより好ましく、９９．０％以下であることが好ましく、９８．０％以下であることがより好ましい。ゴルフボール半径の前記領域にコア硬度分布における最高硬度層（Ｅｈ）が配置されることにより、ゴルフボールは外剛内柔構造となり、ドライバースピン量がより低下するからである。
【００４４】
前記最高硬度包囲層（Ｅｈ）の厚みは、０．１ｍｍ以上が好ましく、より好ましくは０．２ｍｍ以上、さらに好ましくは０．５ｍｍ以上であり、５ｍｍ以下が好ましく、より好ましくは４ｍｍ以下、さらに好ましくは３ｍｍ以下である。最高硬度包囲層（Ｅｈ）の厚みが０．１ｍｍ以上であれば、ゴルフボールの耐久性が向上するからである。最高硬度包囲層（Ｅｈ）の厚みが５ｍｍ以下であれば、ショット時の打感が良くなるからである。
【００４５】
前記最高硬度層（Ｅｈ）の硬度（Ｈｈ）は、ショアＤ硬度で３０以上が好ましく、より好ましくは３５以上、さらに好ましくは４０以上であり、８５以下が好ましく、より好ましくは８０以下、さらに好ましくは７７以下である。最高硬度層（Ｅｈ）の硬度（Ｈｈ）が前記範囲内であれば、ドライバースピン量がより低下するからである。
【００４６】
本発明の好ましいマルチピースゴルフボールの態様では、コアの構成部材の硬度が、前記最低硬度点から最高硬度点に向かって、ショアＤ硬度で、３ポイント／ｍｍ〜６ポイント／ｍｍの勾配で漸次増加することが好ましい。漸次増加するとは、最低硬度点から最高硬度点まで、硬度が低下することなく、徐々に増加する、あるいは、段階的に増加することを意味する。前記硬度勾配の下限は、３.５ポイント／ｍｍが好ましく、４ポイント／ｍｍがより好ましい。また、前記硬度勾配の上限は、５.５ポイント／ｍｍが好ましく、５ポイント／ｍｍがより好ましい。硬度勾配が、前記範囲内であれば、外剛内柔構造の程度が高いコアが得られる。その結果、ドライバースピン量がより低下するからである。ここで、「勾配」とは、（最高硬度−最低硬度）／（コア中心から最高硬度点までの距離−コア中心から最低硬度点までの距離）により算出される値である。なお、最高硬度点は、最高硬度包囲層（Ｅｈ）の厚み方向の中点に位置するものとし、コア中心から最高硬度点までの距離は、コア中心から最高硬度包囲層（Ｅｈ）の厚み方向の中点までの距離である。
【００４７】
本発明の好ましい態様であるマルチピースゴルフボールは、ゴルフボールの中心からの距離が、前記ゴルフボールの半径の３４．０％〜６５．０％である全領域に配置された構成部材の硬度が、ショアＤ硬度で４５未満であることが好ましく、４０以下であることがより好ましく、３５以下であることがさらに好ましい。ゴルフボールの中心からの距離が、前記ゴルフボールの半径の３４．０％〜６５．０％である全領域に配置された構成部材の硬度が、ショアＤ硬度で４５未満であれば、ドライバーショットのスピン量の低下と、アプローチショットのスピン量の増加をより高いレベルで実現することができる。なお、ゴルフボールの中心からの距離が、ゴルフボール半径の３４．０％〜６５．０％である全領域に配置されたショアＤ硬度が４５未満である構成部材は、その全体がゴルフボールの中心からの距離が、前記ゴルフボールの半径の３４．０％〜６５．０％の領域に存在するものとする。
【００４８】
本発明の別の好ましい態様であるマルチピースゴルフボールでは、ゴルフボールの中心からの距離が、前記ゴルフボールの半径の０％〜５０．０％である領域に配置された構成部材の硬度が、ショアＤ硬度で４５以下であることが好ましく、４０以下であることがより好ましく、３５以下であることがさらに好ましい。ゴルフボールの中心からの距離が、前記ゴルフボールの半径の０％〜５０．０％である領域に配置された構成部材の硬度が、ショアＤ硬度で４５以下であれば、ドライバーショットのスピン量の低下と、アプローチショットのスピン量の増加をより高いレベルで実現することができる。なお、ゴルフボールの中心からの距離が、ゴルフボール半径の０％〜５０．０％である領域に配置されたショアＤ硬度が４５以下の構成部材は、その全体がゴルフボールの中心からの距離が、前記ゴルフボールの半径の０％〜５０．０％の領域に存在するものとする。
【００４９】
本発明の好ましい態様であるマルチピースゴルフボールにおいて、球状センターの中心硬度（Ｈｏ）は、ショアＤ硬度で１５以上が好ましく、より好ましくは２０以上、さらに好ましくは３０以上であり、５５以下が好ましく、より好ましくは５０以下、さらに好ましくは４５未満である。球状センターの中心硬度（Ｈｏ）が、ショアＤ硬度で１５未満であると、軟らかくなりすぎて反発性が低下する場合がある。球状センターの中心硬度（Ｈｏ）がショアＤ硬度で５５を超えると、硬くなり過ぎて、打球感が低下する傾向があるからである。
【００５０】
前記球状センターの直径は、５ｍｍ以上が好ましく、より好ましくは７ｍｍ以上、さらに好ましくは１０ｍｍ以上であり、２５ｍｍ以下が好ましく、より好ましくは２２ｍｍ以下、さらに好ましくは２０ｍｍ以下である。前記球状センターの直径が５ｍｍ以上であれば、ドライバースピン量がより低下するからである。一方、球状センターの直径が２５ｍｍ以下であれば、アプローチスピン量が低下しにくくなるからである。また、このように直径の小さな球状センターを有することで、多数の包囲層を設けることができ、ゴルフボールに適正な硬度分布を付与しやすくなる。
【００５１】
前記球状センターは、直径５ｍｍ〜２５ｍｍの場合、初期荷重９８Ｎを負荷した状態から終荷重１２７５Ｎを負荷したときまでの圧縮変形量（圧縮方向にセンターが縮む量）が、１．５ｍｍ以上が好ましく、より好ましくは１．７ｍｍ以上、さらに好ましくは２．０ｍｍ以上であり、５．０ｍｍ以下が好ましく、より好ましくは４．７ｍｍ以下、さらに好ましくは４．５ｍｍ以下である。前記圧縮変形量が、１．５ｍｍ以上であれば打球感がより良好となり、５．０ｍｍ以下であれば、反発性がより良好となる。
【００５２】
前記最低硬度包囲層（Ｅｓ）および最高硬度包囲層（Ｅｈ）以外の包囲層の厚みは、特に限定されず、０．１ｍｍ以上が好ましく、０．２ｍｍ以上がより好ましく、０．３ｍｍ以上がさらに好ましく、１５ｍｍ以下が好ましく、１３ｍｍ以下がより好ましく、１０ｍｍ以下がさらに好ましい。
【００５３】
前記カバーの厚みは、２．０ｍｍ以下が好ましく、より好ましくは１．６ｍｍ以下、さらに好ましくは１．２ｍｍ以下、特に好ましくは１．０ｍｍ以下である。カバーの厚みが２．０ｍｍ以下であれば、得られるゴルフボールの反発性や打球感がより良好となる。前記カバーの厚みは、０．１ｍｍ以上が好ましく、より好ましくは０．２ｍｍ以上、さらに好ましくは０．３ｍｍ以上である。カバーの厚みが０．１ｍｍ未満では、カバーの成形が困難になるおそれがあり、また、カバーの耐久性や耐摩耗性が低下する場合もある。
【００５４】
前記カバーの材料硬度Ｈｃは、ショアＤ硬度で、５以上が好ましく、より好ましくは７以上、さらに好ましくは１０以上であり、５５以下が好ましく、より好ましくは５３以下、さらに好ましくは５０以下である。カバーの材料硬度が前記範囲内であれば、アプローチショットのスピン量がより高くなるからである。
【００５５】
本発明のマルチピースゴルフボールの具体例としては、４ピースゴルフボール、５ピースゴルフボール、６ピースゴルフボール、７ピースゴルフボールなどを挙げることができる。
【００５６】
（２）ゴルフボール構成材料
本発明のゴルフボールを構成する構成材料について説明する。本発明のゴルフボールを構成する構成材料としては、例えば、熱可塑性樹脂組成物およびゴム組成物を挙げることができる。これらの材料を用いて、球状センター、包囲層、および、カバーを形成することができる。各材料の材料硬度は、原料の組成を変更することで調整できる。
【００５７】
熱可塑性樹脂組成物
まず、本発明で使用する熱可塑性樹脂組成物について説明する。前記熱可塑性樹脂組成物が含有する（Ａ）樹脂成分としては、熱可塑性樹脂であれば、特に限定されない。前記熱可塑性樹脂としては、例えば、アイオノマー樹脂、熱可塑性オレフィン共重合体、熱可塑性ポリウレタン樹脂、熱可塑性ポリアミド樹脂、熱可塑性スチレン系樹脂、熱可塑性ポリエステル樹脂、熱可塑性アクリル樹脂などの熱可塑性樹脂を挙げることができる。熱可塑性樹脂の中でも、ゴム弾性を有する熱可塑性エラストマーが好ましい。前記熱可塑性エラストマーとしては、例えば、熱可塑性ポリウレタンエラストマー、熱可塑性ポリアミドエラストマー、熱可塑性スチレン系エラストマー、熱可塑性ポリエステルエラストマー、熱可塑性アクリル系エラストマーなどを挙げることができる。
【００５８】
（２−１）アイオノマー樹脂
前記アイオノマー樹脂としては、オレフィンと、炭素数３〜８個のα，β−不飽和カルボン酸との二元共重合体の金属イオン中和物からなるアイオノマー樹脂；オレフィンと炭素数３〜８個のα，β−不飽和カルボン酸とα，β−不飽和カルボン酸エステルとの三元共重合体の金属イオン中和物からなるアイオノマー樹脂；または、これらの混合物を挙げることができる。
【００５９】
なお、本発明において、「オレフィンと炭素数３〜８個のα，β−不飽和カルボン酸との二元共重合体の金属イオン中和物からなるアイオノマー樹脂」を単に「二元系アイオノマー樹脂」と称し、「オレフィンと炭素数３〜８個のα，β−不飽和カルボン酸とα，β−不飽和カルボン酸エステルとの三元共重合体の金属イオン中和物からなるアイオノマー樹脂」を単に「三元系アイオノマー樹脂」と称する場合がある。
【００６０】
前記オレフィンとしては、炭素数が２〜８個のオレフィンが好ましく、例えば、エチレン、プロピレン、ブテン、ペンテン、ヘキセン、ヘプテン、オクテン等を挙げることができ、特にエチレンであることが好ましい。前記炭素数３〜８個のα，β−不飽和カルボン酸としては、例えば、アクリル酸、メタクリル酸、フマル酸、マレイン酸、クロトン酸等が挙げられ、特にアクリル酸またはメタクリル酸が好ましい。また、α，β−不飽和カルボン酸エステルとしては、例えば、アクリル酸、メタクリル酸、フマル酸、マレイン酸等のメチル、エチル、プロピル、ｎ−ブチル、イソブチルエステル等が用いられ、特にアクリル酸エステルまたはメタクリル酸エステルが好ましい。
【００６１】
前記二元系アイオノマー樹脂としては、エチレン−（メタ）アクリル酸二元共重合体の金属イオン中和物が好ましい。前記三元系アイオノマー樹脂としては、エチレンと（メタ）アクリル酸と（メタ）アクリル酸エステルとの三元共重合体の金属イオン中和物が好ましい。ここで、（メタ）アクリル酸とは、アクリル酸および／またはメタクリル酸を意味する。
【００６２】
前記二元系アイオノマー樹脂中の炭素数３〜８個のα，β−不飽和カルボン酸成分の含有率は、１５質量％以上が好ましく、１６質量％以上がより好ましく、１７質量％以上がさらに好ましく、３０質量％以下が好ましく、２５質量％以下がより好ましい。炭素数３〜８個のα，β−不飽和カルボン酸成分の含有率が、１５質量％以上であれば、得られる構成部材を所望の硬度にしやすくなるからである。また、炭素数３〜８個のα，β−不飽和カルボン酸成分の含有率が、３０質量％以下であれば、得られる構成部材の硬度が高くなり過ぎず、耐久性と打球感が良好になるからである。
【００６３】
前記二元系アイオノマー樹脂のカルボキシル基の中和度は、１５モル％以上が好ましく、２０モル％以上が好ましく、１００モル％以下が好ましい。中和度が１５モル％以上であれば、得られるゴルフボールの反発性および耐久性が良好になる。なお、前記二元系アイオノマー樹脂のカルボキシル基の中和度は、下記式で求めることができる。また、理論上のアイオノマー樹脂中のカルボキシル基の中和度が１００モル％を超えるように金属成分を含有する場合がある。
【００６４】
二元系アイオノマー樹脂の中和度（モル％）＝１００×二元系アイオノマー樹脂中の中和されているカルボキシル基のモル数／二元系アイオノマー樹脂中のカルボキシル基の総モル数
【００６５】
前記二元系アイオノマー樹脂のカルボキシル基の少なくとも一部を中和する金属イオンとしては、ナトリウム、カリウム、リチウムなどの１価の金属イオン；マグネシウム、カルシウム、亜鉛、バリウム、カドミウムなどの２価の金属イオン；アルミニウムなどの３価の金属イオン；錫、ジルコニウムなどのその他のイオンが挙げられる。
【００６６】
前記二元系アイオノマー樹脂の具体例を商品名で例示すると、三井・デュポン・ポリケミカル（株）から市販されている「ハイミラン（Ｈｉｍｉｌａｎ）（登録商標）（例えば、ハイミラン１５５５（Ｎａ）、ハイミラン１５５７（Ｚｎ）、ハイミラン１６０５（Ｎａ）、ハイミラン１７０６（Ｚｎ）、ハイミラン１７０７（Ｎａ）、ハイミランＡＭ７３１１（Ｍｇ）、ハイミランＡＭ７３２９（Ｚｎ）など」が挙げられる。
【００６７】
さらにデュポン社から市販されている「サーリン（Ｓｕｒｌｙｎ）（登録商標）（例えば、サーリン８９４５（Ｎａ）、サーリン９９４５（Ｚｎ）、サーリン８１４０（Ｎａ）、サーリン８１５０（Ｎａ）、サーリン９１２０（Ｚｎ）、サーリン９１５０（Ｚｎ）、サーリン６９１０（Ｍｇ）、サーリン６１２０（Ｍｇ）、サーリン７９３０（Ｌｉ）、サーリン７９４０（Ｌｉ）、サーリンＡＤ８５４６（Ｌｉ））」などが挙げられる。
【００６８】
またエクソンモービル化学（株）から市販されているアイオノマー樹脂としては、「アイオテック（Ｉｏｔｅｋ）（登録商標）（例えば、アイオテック８０００（Ｎａ）、アイオテック８０３０（Ｎａ）、アイオテック７０１０（Ｚｎ）、アイオテック７０３０（Ｚｎ））」などが挙げられる。
【００６９】
前記二元系アイオノマー樹脂は、例示のものをそれぞれ単独または２種以上の混合物として用いてもよい。前記商品名の後の括弧内に記載したＮａ、Ｚｎ、Ｌｉ、Ｍｇなどは、これらの中和金属イオンの金属種を示している。
【００７０】
前記二元系アイオノマー樹脂の曲げ剛性率は、１４０ＭＰａ以上が好ましく、より好ましくは１５０ＭＰａ以上、さらに好ましくは１６０ＭＰａ以上であり、５５０ＭＰａ以下が好ましく、より好ましくは５００ＭＰａ以下、さらに好ましくは４５０ＭＰａ以下である。前記二元系アイオノマー樹脂の曲げ剛性率が低すぎると、ゴルフボールのスピン量が増加して飛距離が低下する傾向があり、曲げ剛性率が高すぎると、ゴルフボールの耐久性が低下する場合がある。
【００７１】
前記二元系アイオノマー樹脂のメルトフローレイト（１９０℃、２．１６ｋｇ荷重）は、０．１ｇ／１０ｍｉｎ以上が好ましく、より好ましくは０．５ｇ／１０ｍｉｎ以上、さらに好ましくは１．０ｇ／１０ｍｉｎ以上であり、３０ｇ／１０ｍｉｎ以下が好ましく、より好ましくは２０ｇ／１０ｍｉｎ以下、さらに好ましくは１５ｇ／１０ｍｉｎ以下である。前記二元系アイオノマー樹脂のメルトフローレイト（１９０℃、２．１６ｋｇ荷重）が０．１ｇ／１０ｍｉｎ以上であれば、熱可塑性樹脂組成物の流動性が良好となり、例えば、薄い層の成形が可能となる。また、前記二元系アイオノマー樹脂のメルトフローレイト（１９０℃、２．１６ｋｇ荷重）が３０ｇ／１０ｍｉｎ以下であれば、得られるゴルフボールの耐久性がより良好となる。
【００７２】
前記三元系アイオノマー樹脂中の炭素数３〜８個のα，β−不飽和カルボン酸成分の含有率は、２質量％以上が好ましく、より好ましくは３質量％以上であり、３０質量％以下が好ましく、より好ましくは２５質量％以下である。
【００７３】
前記三元系アイオノマー樹脂のカルボキシル基の中和度は、２０モル％以上が好ましく、より好ましくは３０モル％以上であり、１００モル％以下が好ましい。中和度が２０モル％以上であれば、熱可塑性樹脂組成物を用いて得られるゴルフボールの反発性および耐久性が良好になる。なお、アイオノマー樹脂のカルボキシル基の中和度は、下記式で求めることができる。また、理論上のアイオノマー樹脂中のカルボキシル基の中和度が１００モル％を超えるように金属成分を含有する場合がある。
アイオノマー樹脂の中和度（モル％）＝１００×アイオノマー樹脂中の中和されているカルボキシル基のモル数／アイオノマー樹脂中のカルボキシル基の総モル数
【００７４】
前記三元系アイオノマー樹脂のカルボキシル基の少なくとも一部を中和する金属イオンとしては、ナトリウム、カリウム、リチウムなどの１価の金属イオン；マグネシウム、カルシウム、亜鉛、バリウム、カドミウムなどの２価の金属イオン；アルミニウムなどの３価の金属イオン；錫、ジルコニウムなどのその他のイオンが挙げられる。
【００７５】
前記三元系アイオノマー樹脂の具体例を商品名で例示すると、三井・デュポン・ポリケミカル（株）から市販されている「ハイミラン（Ｈｉｍｉｌａｎ）（例えば、ハイミランＡＭ７３２７（Ｚｎ）、ハイミラン１８５５（Ｚｎ）、ハイミラン１８５６（Ｎａ）、ハイミランＡＭ７３３１（Ｎａ）など）」が挙げられる。さらにデュポン社から市販されている三元系アイオノマー樹脂としては、「サーリン６３２０（Ｍｇ）、サーリン８１２０（Ｎａ）、サーリン８３２０（Ｎａ）、サーリン９３２０（Ｚｎ）、サーリン９３２０Ｗ（Ｚｎ）、ＨＰＦ１０００（Ｍｇ）、ＨＰＦ２０００（Ｍｇ）など）」が挙げられる。またエクソンモービル化学（株）から市販されている三元系アイオノマー樹脂としては、「アイオテック７５１０（Ｚｎ）、アイオテック７５２０（Ｚｎ）など）」が挙げられる。なお、商品名の後の括弧内に記載したＮａ、Ｚｎ、Ｍｇなどは、中和金属イオンの種類を示している。前記三元系アイオノマー樹脂は、単独または２種以上を組み合わせて使用してもよい。
【００７６】
前記三元系アイオノマー樹脂の曲げ剛性率は、１０ＭＰａ以上が好ましく、より好ましくは１１ＭＰａ以上、さらに好ましくは１２ＭＰａ以上であり、１００ＭＰａ以下が好ましく、より好ましくは９７ＭＰａ以下、さらに好ましくは９５ＭＰａ以下である。前記三元系アイオノマー樹脂の曲げ剛性率が低すぎると、ゴルフボールのスピン量が増加して飛距離が低下する傾向があり、曲げ剛性率が高すぎると、ゴルフボールの耐久性が低下する場合がある。
【００７７】
前記三元系アイオノマー樹脂のメルトフローレイト（１９０℃、２．１６ｋｇ荷重）は、０．１ｇ／１０ｍｉｎ以上が好ましく、より好ましくは０．３ｇ／１０ｍｉｎ以上、さらに好ましくは０．５ｇ／１０ｍｉｎ以上であり、２０ｇ／１０ｍｉｎ以下が好ましく、より好ましくは１５ｇ／１０ｍｉｎ以下、さらに好ましくは１０ｇ／１０ｍｉｎ以下である。前記三元系アイオノマー樹脂のメルトフローレイト（１９０℃、２．１６ｋｇ荷重）が０．１ｇ／１０ｍｉｎ以上であれば、熱可塑性樹脂組成物の流動性が良好となり、薄い包囲層の成形が容易になる。また、前記三元系アイオノマー樹脂のメルトフローレイト（１９０℃、２．１６ｋｇ荷重）が２０ｇ／１０ｍｉｎ以下であれば、得られるゴルフボールの耐久性がより良好となる。
【００７８】
前記三元系アイオノマー樹脂のスラブ硬度は、ショアＤ硬度で２０以上が好ましく、より好ましくは２５以上、さらに好ましくは３０以上であり、７０以下が好ましく、より好ましくは６５以下、さらに好ましくは６０以下である。前記スラブ硬度が、ショアＤ硬度で２０以上であれば、得られる構成部材が柔らなく成り過ぎず、ゴルフボールの反発性が良好になる。また、前記スラブ硬度が、ショアＤ硬度で７０以下であれば、得られる構成部材が硬くなりすぎず、ゴルフボールの耐久性がより良好となる。
【００７９】
（２−２）熱可塑性オレフィン共重合体
前記熱可塑性オレフィン共重合体としては、例えば、オレフィンと、炭素数３〜８個のα，β−不飽和カルボン酸との二元共重合体；オレフィンと炭素数３〜８個のα，β−不飽和カルボン酸とα，β−不飽和カルボン酸エステルとの三元共重合体；または、これらの混合物を挙げることができる。前記熱可塑性オレフィン共重合体は、そのカルボキシル基が中和されていない非イオン性のものである。
【００８０】
なお、本発明において、「オレフィンと炭素数３〜８個のα，β−不飽和カルボン酸との二元共重合体」を単に「二元共重合体」と称し、「オレフィンと炭素数３〜８個のα，β−不飽和カルボン酸とα，β−不飽和カルボン酸エステルとの三元共重合体」を単に「三元共重合体」と称する場合がある。
【００８１】
前記オレフィンとしては、アイオノマー樹脂を構成するオレフィンと同一のものを挙げることができ、特にエチレンであることが好ましい。前記炭素数３〜８個のα，β−不飽和カルボン酸およびそのエステルとしては、アイオノマー樹脂を構成する炭素数３〜８個のα，β−不飽和カルボン酸およびそのエステルと同一のものを挙げることができる。
【００８２】
前記二元共重合体としては、エチレンと（メタ）アクリル酸との二元共重合体が好ましい。前記三元共重合体としては、エチレンと（メタ）アクリル酸と（メタ）アクリル酸エステルとの三元共重合体が好ましい。ここで、（メタ）アクリル酸とは、アクリル酸および／またはメタクリル酸を意味する。
【００８３】
前記二元共重合体または三元共重合体中の炭素数３〜８個のα，β−不飽和カルボン酸成分の含有率は、４質量％以上が好ましく、より好ましくは５質量％以上であり、３０質量％以下が好ましく、より好ましくは２５質量％以下である。
【００８４】
前記二元共重合体または三元共重合体のメルトフローレイト（１９０℃、２．１６ｋｇ荷重）は、５ｇ／１０ｍｉｎ以上が好ましく、より好ましくは１０ｇ／１０ｍｉｎ以上、さらに好ましくは１５ｇ／１０ｍｉｎ以上であり、１７００ｇ／１０ｍｉｎ以下が好ましく、より好ましくは１５００ｇ／１０ｍｉｎ以下、さらに好ましくは１３００ｇ／１０ｍｉｎ以下である。前記二元共重合体または三元共重合体のメルトフローレイト（１９０℃、２．１６ｋｇ荷重）が５ｇ／１０ｍｉｎ以上であれば、熱可塑性樹脂組成物の流動性が良好となり、構成部材の成形が容易になる。また、前記二元共重合体または三元共重合体のメルトフローレイト（１９０℃、２．１６ｋｇ荷重）が１７００ｇ／１０ｍｉｎ以下であれば、得られるゴルフボールの耐久性がより良好となる。
【００８５】
前記二元共重合体の具体例を商品名で例示すると、例えば、三井・デュポン・ポリケミカル社から商品名「ニュクレル（ＮＵＣＲＥＬ）（登録商標）（例えば、「ニュクレルＮ１０５０Ｈ」、「ニュクレルＮ２０５０Ｈ」、「ニュクレルＮ１１１０Ｈ」、「ニュクレルＮ０２００Ｈ」）」で市販されているエチレン−メタクリル酸共重合体、ダウケミカル社から商品名「プリマコール（ＰＲＩＭＡＣＯＲ）（登録商標）５９８０Ｉ」で市販されているエチレン−アクリル酸共重合体などを挙げることができる。
【００８６】
前記三元共重合体の具体例を商品名で例示すると、三井・デュポン・ポリケミカル社から市販されている商品名「ニュクレル（ＮＵＣＲＥＬ）（例えば、「ニュクレルＡＮ４３１８」「ニュクレルＡＮ４３１９」）」、デュポン社から市販されている商品名「ニュクレル（ＮＵＣＲＥＬ）（例えば、「ニュクレルＡＥ」）」、ダウケミカル社から市販されている商品名「プリマコール（ＰＲＩＭＡＣＯＲ）（例えば、「ＰＲＩＭＡＣＯＲ  ＡＴ３１０」、「ＰＲＩＭＡＣＯＲ  ＡＴ３２０」）」などを挙げることができる。前記二元共重合体または三元共重合体は、単独または二種以上を組み合わせて使用しても良い。
【００８７】
（２−３）熱可塑性ポリウレタン樹脂および熱可塑性ポリウレタンエラストマー
熱可塑性ポリウレタン樹脂および熱可塑性ポリウレタンエラストマーとしては、分子の主鎖にウレタン結合を複数有する熱可塑性樹脂および熱可塑性エラストマーを挙げることができる。前記ポリウレタンは、ポリイソシアネート成分とポリオール成分とを反応させて得られるものが好ましい。前記熱可塑性ポリウレタンエラストマーとしては、例えば、ＢＡＳＦジャパン（株）社製の商品名「エラストラン（登録商標）ＸＮＹ８５Ａ」、「エラストランＸＮＹ９０Ａ」、「エラストランＸＮＹ９７Ａ」、「エラストランＥＴ８８５」、「エラストランＥＴ８９０」などが挙げられる。
【００８８】
（２−４）熱可塑性スチレン系エラストマー
熱可塑性スチレン系エラストマーとしては、スチレンブロックを含有する熱可塑性エラストマーを好適に使用できる。前記スチレンブロック含有熱可塑性エラストマーは、ハードセグメントとしてのポリスチレンブロックと、ソフトセグメントとを備えている。典型的なソフトセグメントは、ジエンブロックである。ジエンブロックの構成成分としては、ブタジエン、イソプレン、１，３−ペンタジエン及び２，３−ジメチル−１，３−ブタジエンが例示される。ブタジエン及びイソプレンが好ましい。２以上の構成成分が併用されてもよい。
【００８９】
スチレンブロック含有熱可塑性エラストマーには、スチレン−ブタジエン−スチレンブロック共重合体（ＳＢＳ）、スチレン−イソプレン−スチレンブロック共重合体（ＳＩＳ）、スチレン−イソプレン−ブタジエン−スチレンブロック共重合体（ＳＩＢＳ）、ＳＢＳの水添物、ＳＩＳの水添物及びＳＩＢＳの水添物が含まれる。ＳＢＳの水添物としては、スチレン−エチレン−ブチレン−スチレンブロック共重合体（ＳＥＢＳ）が挙げられる。ＳＩＳの水添物としては、スチレン−エチレン−プロピレン−スチレンブロック共重合体（ＳＥＰＳ）が挙げられる。ＳＩＢＳの水添物としては、スチレン−エチレン−エチレン−プロピレン−スチレンブロック共重合体（ＳＥＥＰＳ）が挙げられる。
【００９０】
前記スチレンブロック含有熱可塑性エラストマーにおけるスチレン成分の含有率は１０質量％以上が好ましく、１２質量％以上がより好ましく、１５質量％以上が特に好ましい。得られるゴルフボールの打球感の観点から、この含有率は５０質量％以下が好ましく、４７質量％以下がより好ましく、４５質量％以下が特に好ましい。
【００９１】
前記スチレンブロック含有熱可塑性エラストマーには、ＳＢＳ、ＳＩＳ、ＳＩＢＳ、ＳＥＢＳ、ＳＥＰＳ及びＳＥＥＰＳ、並びに、これらの水添物からなる群から選択された１種又は２種以上と、ポリオレフィンとのアロイが含まれる。このアロイ中のオレフィン成分は、アイオノマー樹脂との相溶性向上に寄与すると推測される。このアロイが用いられることにより、ゴルフボールの反発性能が向上する。好ましくは、炭素数が２以上１０以下のオレフィンが用いられる。好適なオレフィンとしては、エチレン、プロピレン、ブテン及びペンテンが例示される。エチレン及びプロピレンが特に好ましい。
【００９２】
ポリマーアロイの具体例としては、三菱化学社製「ラバロン（登録商標）Ｔ３２２１Ｃ」、「ラバロンＴ３３３９Ｃ」、「ラバロンＳＪ４４００Ｎ」、「ラバロンＳＪ５４００Ｎ」、「ラバロンＳＪ６４００Ｎ」、「ラバロンＳＪ７４００Ｎ」、「ラバロンＳＪ８４００Ｎ」、「ラバロンＳＪ９４００Ｎ」及び「ラバロンＳＲ０４」が挙げられる。スチレンブロック含有熱可塑性エラストマーの他の具体例としては、ダイセル化学工業社製「エポフレンドＡ１０１０」及びクラレ社製「セプトンＨＧ−２５２」が挙げられる。
【００９３】
（２−５）熱可塑性ポリアミド樹脂および熱可塑性ポリアミドエラストマー
前記熱可塑性ポリアミドとしては、分子の主鎖中にアミド結合（−ＮＨ−ＣＯ−）を複数有する熱可塑性樹脂であれば特に限定されず、例えば、ラクタムを開環重合させたり、ジアミン成分とジカルボン酸成分とを反応させたりすることによって、アミド結合が分子内に形成された生成物が挙げられる。
【００９４】
前記ポリアミド樹脂としては、例えば、ポリアミド６、ポリアミド１１、ポリアミド１２、ポリアミド６６、ポリアミド６１０、ポリアミド６Ｔ、ポリアミド６Ｉ、ポリアミド９Ｔ、ポリアミドＭ５Ｔ、ポリアミド６１２などの脂肪族系ポリアミド；ポリ−ｐ−フェニレンテレフタルアミド、ポリ−ｍ−フェニレンイソフタルアミドなどの芳香族系ポリアミドが挙げられる。これらは単独で使用してもよいし、２種以上を併用してもよい。これらの中でも、ポリアミド６、ポリアミド６６、ポリアミド１１、ポリアミド１２などの脂肪族系ポリアミドが好適である。
【００９５】
前記ポリアミド樹脂の具体例を商品名で示すと、例えば、アルケマ社から市販されている「リルサン（登録商標）Ｂ（例えば、リルサンＢＥＳＮ  ＴＬ、リルサンＢＥＳＮ  Ｐ２０  ＴＬ、リルサンＢＥＳＮ  Ｐ４０  ＴＬ、リルサンＭＢ３６１０、リルサンＢＭＦ  Ｏ、リルサンＢＭＮ  Ｏ、リルサンＢＭＮ  Ｏ  ＴＬＤ、リルサンＢＭＮ  ＢＫ  ＴＬＤ、リルサンＢＭＮ  Ｐ２０  Ｄ、リルサンＢＭＮ  Ｐ４０  Ｄなど）」などが挙げられる。
【００９６】
ポリアミドエラストマーは、ポリアミド成分からなるハードセグメント部分とソフトセグメント部分とを有する。ポリアミドエラストマーのソフトセグメント部分としては、例えば、ポリエーテルエステル成分又はポリエーテル成分を挙げることができる。前記ポリアミドエラストマーとしては、例えば、ポリアミド成分（ハードセグメント成分）と、ポリオキシアルキレングリコール及びジカルボン酸からなるポリエーテルエステル成分（ソフトセグメント成分）との反応で得られるポリエーテルエステルアミド；ポリアミド成分（ハードセグメント成分）と、ポリオキシアルキレングリコールの両末端をアミノ化又はカルボキシル化したものとジカルボン酸又はジアミンとからなるポリエーテル（ソフトセグメント成分）との反応で得られるポリエーテルアミドが例示される。
【００９７】
前記ポリアミドエラストマーとして、例えば、アルケマ社製の「ペバックス（ＰＥＢＡＸ）（登録商標）２５３３」、「ペバックス３５３３」、「ペバックス４０３３」、「ペバックス５５３３」などを挙げることができる。
【００９８】
（２−６）熱可塑性ポリエステル樹脂および熱可塑性ポリエステルエラストマー
前記熱可塑性ポリエステル樹脂は、分子の主鎖にエステル結合を複数有するものであれば特に限定されず、例えば、ジカルボン酸とジオールとを反応させることにより得られるものが好ましい。熱可塑性ポリエステルエラストマーとしては、例えば、ポリエステル成分からなるハードセグメントと、ソフトセグメントとを有するブロック共重合体を挙げることができる。ハードセグメントを構成するポリエステル成分としては、例えば、芳香族ポリエステルを挙げることができる。ソフトセグメント成分としては、脂肪族ポリエーテルや、脂肪族ポリエステルを挙げることができる。
【００９９】
前記ポリエステルエラストマーの具体例としては、東レ・デュポン社製の「ハイトレル（登録商標）３５４８」、「ハイトレル４０４７」、三菱化学社製の「プリマロイ（登録商標）Ａ１６０６」，「プリマロイＢ１６００」、「プリマロイＢ１７００」などを挙げることができる。
【０１００】
（２−７）熱可塑性（メタ）アクリル系エラストマー
前記熱可塑性（メタ）アクリル系エラストマーとしては、エチレンと（メタ）アクリル酸エステルとを共重合してなる熱可塑性エラストマーを挙げることができる。前記熱可塑性（メタ）アクリル系エラストマーの具体例としては、例えば、クラレ社製「クラリティ（メタクリル酸メチルとアクリル酸ブチルのブロック共重合体）」を挙げることができる。
【０１０１】
前記熱可塑性樹脂組成物は、樹脂成分として、アイオノマー樹脂、熱可塑性オレフィン共重合体、熱可塑性スチレン系エラストマー、熱可塑性ポリエステルエラストマー、熱可塑性ポリウレタンエラストマー、熱可塑性ポリアミドエラストマー、熱可塑性アクリル系エラストマーの少なくとも１種を含有することが好ましい。所望の硬度を有する構成部材を形成しやすくなる。
【０１０２】
本発明において、前記熱可塑性樹脂組成物が含有する樹脂成分として、アイオノマー樹脂、熱可塑性オレフィン共重合体を用いる場合、前記熱可塑性樹脂組成物は、さらに、後述する（Ｂ）塩基性脂肪酸金属塩を含有してもよい。（Ｂ）塩基性脂肪酸金属塩を含有することにより、アイオノマー樹脂および熱可塑性オレフィン共重合体の中和度を高めることができる。中和度を高めることにより、得られる構成部材の反発性が高くなる。
【０１０３】
（Ｂ）塩基性脂肪酸金属塩は、脂肪酸と金属酸化物又は水酸化物とを反応させる公知の製造方法により得られるが、一般の脂肪酸金属塩が脂肪酸と反応当量の金属酸化物又は水酸化物とを反応させるのに対して、（Ｂ）塩基性脂肪酸金属塩は脂肪酸と反応当量超の過剰に金属酸化物又は水酸化物を加えて得られたもので、その生成物の金属含有量、融点等は一般の脂肪酸金属塩とは異なる。
【０１０４】
（Ｂ）塩基性脂肪酸金属塩としては、例えば、下記一般式（１）で示されるものが好ましい。
ｍＭ１Ｏ・Ｍ２（ＲＣＯＯ）２                ・・・（１）
（１）式中、ｍは、上記式（１）に示される塩基性脂肪酸金属塩中の金属酸化物または金属水酸化物のモル数を示すものである。ｍは、０．１〜２．０であることが好ましく、０．２〜１．５であることがより好ましい。ｍが０．１未満であれば、得られる樹脂組成物の反発性が低下する場合があり、ｍが２．０を超えると、塩基性脂肪酸金属塩の融点が高くなり過ぎて、樹脂成分への分散性が困難になる場合がある。Ｍ１およびＭ２は、それぞれ周期表第２族または第１２族に属する金属が好ましい。Ｍ１およびＭ２は、同一または異なっていてもよい。第２族に属する金属としては、ベリリウム、マグネシウム、カルシウム、ストロンチウム、バリウムを挙げることができる。第１２族に属する金属としては、亜鉛、カドミウム、水銀を挙げることができる。Ｍ１およびＭ２の金属としては、例えば、マグネシウム、カルシウム、バリウム、亜鉛が好ましく、マグネシウムがより好ましい。
【０１０５】
式（１）において、ＲＣＯＯは、飽和脂肪酸または不飽和脂肪酸の残基を示す。（Ｂ）塩基性脂肪酸金属塩の飽和脂肪酸成分の具体例（ＩＵＰＡＣ名）としては、ブタン酸（Ｃ４）、ペンタン酸（Ｃ５）、ヘキサン酸（Ｃ６）、ヘプタン酸（Ｃ７）、オクタン酸（Ｃ８）、ノナン酸（Ｃ９）、デカン酸（Ｃ１０）、ウンデカン酸（Ｃ１１）、ドデカン酸（Ｃ１２）、トリデカン酸（Ｃ１３）、テトラデカン酸（Ｃ１４）、ペンタデカン酸（Ｃ１５）、ヘキサデカン酸（Ｃ１６）、ヘプタデカン酸（Ｃ１７）、オクタデカン酸（Ｃ１８）、ノナデカン酸（Ｃ１９）、イコサン酸（Ｃ２０）、ヘンイコサン酸（Ｃ２１）、ドコサン酸（Ｃ２２）、トリコサン酸（Ｃ２３）、テトラコサン酸（Ｃ２４）、ペンタコサン酸（Ｃ２５）、ヘキサコサン酸（Ｃ２６）、ヘプタコサン酸（Ｃ２７）、オクタコサン酸（Ｃ２８）、ノナコサン酸（Ｃ２９）、トリアコンタン酸（Ｃ３０）などを挙げることができる。
【０１０６】
（Ｂ）塩基性脂肪酸金属塩の不飽和脂肪酸成分の具体例（ＩＵＰＡＣ名）としては、ブテン酸（Ｃ４）、ペンテン酸（Ｃ５）、ヘキセン酸（Ｃ６）、ヘプテン酸（Ｃ７）、オクテン酸（Ｃ８）、ノネン酸（Ｃ９）、デセン酸（Ｃ１０）、ウンデセン酸（Ｃ１１）、ドデセン酸（Ｃ１２）、トリデセン酸（Ｃ１３）、テトラデセン酸（Ｃ１４）、ペンタデセン酸（Ｃ１５）、ヘキサデセン酸（Ｃ１６）、ヘプタデセン酸（Ｃ１７）、オクタデセン酸（Ｃ１８）、ノナデセン酸（Ｃ１９）、イコセン酸（Ｃ２０）、ヘンイコセン酸（Ｃ２１）、ドコセン酸（Ｃ２２）、トリコセン酸（Ｃ２３）、テトラコセン酸（Ｃ２４）、ペンタコセン酸（Ｃ２５）、ヘキサコセン酸（Ｃ２６）、ヘプタコセン酸（Ｃ２７）、オクタコセン酸（Ｃ２８）、ノナコセン酸（Ｃ２９）、トリアコンテン酸（Ｃ３０）などを挙げることができる。
【０１０７】
（Ｂ）塩基性脂肪酸金属塩の脂肪酸成分の具体例（慣用名）としては、例えば、酪酸（Ｃ４）、吉草酸（Ｃ５）、カプロン酸（Ｃ６）、エナント酸（Ｃ７）、カプリル酸（Ｃ８）、ペラルゴン酸（Ｃ９）、カプリン酸（Ｃ１０）、ラウリン酸（Ｃ１２）、ミリスチン酸（Ｃ１４）、ミリストレイン酸（Ｃ１４）、ペンタデシル酸（Ｃ１５）、パルミチン酸（Ｃ１６）、パルミトレイン酸（Ｃ１６）、マルガリン酸（Ｃ１７）、ステアリン酸（Ｃ１８）、エライジン酸（Ｃ１８）、バクセン酸（Ｃ１８）、オレイン酸（Ｃ１８）、リノール酸（Ｃ１８）、リノレン酸（Ｃ１８）、１２−ヒドロキシステアリン酸（Ｃ１８）、アラキジン酸（Ｃ２０）、ガドレイン酸（Ｃ２０）、アラキドン酸（Ｃ２０）、エイコセン酸（Ｃ２０）、べヘニン酸（Ｃ２２）、エルカ酸（Ｃ２２）、リグノセリン酸（Ｃ２４）、ネルボン酸（Ｃ２４）、セロチン酸（Ｃ２６）、モンタン酸（Ｃ２８）、メリシン酸（Ｃ３０）などを挙げることができる。
【０１０８】
（Ｂ）塩基性脂肪酸金属塩は、塩基性不飽和脂肪酸金属塩であることが好ましい。前記不飽和脂肪酸成分としては、オレイン酸（Ｃ１８）、エルカ酸（Ｃ２２）、リノール酸（Ｃ１８）、リノレン酸（Ｃ１８）、アラキドン酸（Ｃ２０）、エイコサペンタエン酸（Ｃ２０）、ドコサヘキサエン酸（Ｃ２２）、ステアリドン酸（Ｃ１８）、ネルボン酸（Ｃ２４）、バクセン酸（Ｃ１８）、ガドレイン酸（Ｃ２０）、エライジン酸（Ｃ１８）、エイコセン酸（Ｃ２０）、エイコサジエン酸（Ｃ２０）、ドコサジエン酸（Ｃ２２）、ピノレン酸（Ｃ１８）、エレオステアリン酸（Ｃ１８）、ミード酸（Ｃ２０）、アドレン酸（Ｃ２２）、イワシ酸（Ｃ２２）、ニシン酸（Ｃ２４）、および、テトラコサペンタエン酸（Ｃ２４）よりなる群から選択される少なくとも一種であることが好ましい。
【０１０９】
（Ｂ）塩基性脂肪酸金属塩は、炭素数が８〜３０の塩基性脂肪酸金属塩が好ましく、炭素数が１２〜２４の塩基性脂肪酸金属塩が好ましい。（Ｂ）塩基性脂肪酸金属塩の具体例としては、塩基性ラウリン酸マグネシウム、塩基性ラウリン酸カルシウム、塩基性ラウリン酸亜鉛、塩基性ミリスチン酸マグネシウム、塩基性ミリスチン酸カルシウム、塩基性ミリスチン酸亜鉛、塩基性パルミチン酸マグネシウム、塩基性パルミチン酸カルシウム、塩基性パルミチン酸亜鉛、塩基性オレイン酸マグネシウム、塩基性オレイン酸カルシウム、塩基性オレイン酸亜鉛、塩基性ステアリン酸マグネシウム、塩基性ステアリン酸カルシウム、塩基性ステアリン酸亜鉛、塩基性１２−ヒドロキシステアリン酸マグネシウム、塩基性１２−ヒドロキシステアリン酸カルシウム、塩基性１２−ヒドロキシステアリン酸亜鉛、塩基性ベヘニン酸マグネシウム、塩基性ベヘニン酸カルシウム、塩基性ベヘニン酸亜鉛などが挙げられる。（Ｂ）塩基性脂肪酸金属塩としては、塩基性脂肪酸マグネシウムが好ましく、塩基性ステアリン酸マグネシウム、塩基性ベヘニン酸マグネシウム、塩基性ラウリン酸マグネシウム、および、塩基性オレイン酸マグネシウムがより好ましい。前記塩基性脂肪酸は、単独若しくは２種以上の混合物として使用することもできる。
【０１１０】
（Ｂ）塩基性脂肪酸金属塩の融点は、特に制約されないが、例えば金属がマグネシウムの場合は、１００℃以上のものが好ましく、３００℃以下のものが好ましく、２９０℃以下のものがより好ましく、２８０℃以下のものがさらに好ましい。融点が、上記範囲であれば、樹脂成分への分散性が良好になるからである。
【０１１１】
（Ｂ）塩基性脂肪酸金属塩の金属成分の含有量は、１モル％以上が好ましく、１．１モル％以上がより好ましく、２モル％以下が好ましく、１．９モル％以下がより好ましい。金属成分の含有量が前記範囲内であれば、得られるゴルフボール構成部材の反発性が一層向上するからである。なお、（Ｂ）塩基性脂肪酸金属塩の金属成分の含有量は、金属塩１モルあたりに含まれる金属量ｇを、その金属の原子量で割った値をいい、モル％で表す。
【０１１２】
本発明で使用する熱可塑性樹脂組成物における（Ｂ）塩基性脂肪酸金属塩の含有量は、前記（Ａ）樹脂成分１００質量部に対して、５質量部以上が好ましく、８質量部以上がより好ましく、１０質量部以上がさらに好ましく、１００質量部以下が好ましく、９０質量部以下がより好ましい。（Ｂ）前記塩基性脂肪酸金属塩の含有量を５質量部以上とすることにより、ゴルフボール構成部材の反発性が向上し、１００質量部以下とすることにより、低分子量成分の増加にともなうゴルフボール構成部材の耐久性の低下を抑制できるからである。
【０１１３】
センターと、前記センターを被覆する２層以上の包囲層と、前記包囲層を被覆するカバーとを有する本発明のゴルフボールにおいて、前記センターまたは包囲層を構成する樹脂成分としては、アイオノマー樹脂、熱可塑性オレフィン共重合体、熱可塑性スチレン系エラストマー、または、これらの混合物が好ましい。前記樹脂成分としては、熱可塑性スチレン系エラストマーを含有するものが好ましい。前記熱可塑性スチレン系エラストマーとしては、ＳＢＳ、ＳＩＳ、ＳＩＢＳ、ＳＥＢＳ、ＳＥＰＳ及びＳＥＥＰＳ並びにこれらの水添物からなる群から選択された１種又は２種以上と、ポリオレフィンとのアロイが好適である。前記センターを構成する樹脂成分中の熱可塑性スチレン系エラストマーの含有率は、５質量％以上が好ましく、１０質量％以上がより好ましく、１００質量％以下が好ましく、８０質量％以下がより好ましい。
【０１１４】
前記センターまたは包囲層を構成する樹脂成分の好ましい態様としては、以下の態様を挙げることができる。
（１）樹脂成分として、アイオノマー樹脂と熱可塑性スチレン系エラストマーとを含有する態様。より好ましい態様では、三元系アイオノマー樹脂と、ＳＢＳ、ＳＩＳ、ＳＩＢＳ、ＳＥＢＳ、ＳＥＰＳ及びＳＥＥＰＳ並びにこれらの水添物からなる群から選択された１種又は２種以上と、ポリオレフィンとのアロイとを含有する。
【０１１５】
（２）アイオノマー樹脂と熱可塑性スチレン系エラストマーとを含有し、さらにアイオノマー樹脂の中和度を高めるために塩基性脂肪酸金属塩を含有する態様。より好ましい態様では、三元系アイオノマー樹脂と、ＳＢＳ、ＳＩＳ、ＳＩＢＳ、ＳＥＢＳ、ＳＥＰＳ及びＳＥＥＰＳ並びにこれらの水添物からなる群から選択された１種又は２種以上と、ポリオレフィンとのアロイとを含有し、さらに、アイオノマー樹脂の中和度を高めるために塩基性脂肪酸金属塩を含有する。
【０１１６】
（３）熱可塑性オレフィン共重合体と熱可塑性スチレン系エラストマーとを含有し、さらに熱可塑性オレフィン共重合体の中和度を高めるために塩基性脂肪酸金属塩を含有する態様。前記熱可塑性オレフィン共重合体としては、オレフィンと、炭素数３〜８個のα，β−不飽和カルボン酸との二元共重合体、および／または、オレフィンと炭素数３〜８個のα，β−不飽和カルボン酸とα，β−不飽和カルボン酸エステルとの三元共重合体が好ましく、熱可塑性スチレン系エラストマーとしては、ＳＢＳ、ＳＩＳ、ＳＩＢＳ、ＳＥＢＳ、ＳＥＰＳ及びＳＥＥＰＳ並びにこれらの水添物からなる群から選択された１種又は２種以上と、ポリオレフィンとのアロイが好ましい。
【０１１７】
前記最低硬度包囲層を構成する樹脂成分は、アイオノマー樹脂と熱可塑性スチレン系エラストマーとを含有し、これらの合計含有量が５０質量％以上であることが好ましく、より好ましくは７０質量％以上、さらに好ましくは９０質量％以上である。また、この場合、アイオノマー樹脂と熱可塑性スチレン系エラストマーとの比（アイオノマー樹脂／熱可塑性スチレン系エラストマー）が０．１以上が好ましく、より好ましくは０．２以上、さらに好ましくは０．３以上であり、３．０以下が好ましく、より好ましくは１．７以下、さらに好ましくは１．２以下である。
【０１１８】
前記最高硬度包囲層を構成する樹脂成分は、アイオノマー樹脂を含有し、アイオノマー樹脂の含有率が５０質量％以上であることが好ましく、より好ましくは７０質量％以上、さらに好ましくは９０質量％以上である。
【０１１９】
カバーを構成する樹脂成分は、アイオノマー樹脂、熱可塑性ポリウレタン樹脂（熱可塑性ポリウレタンエラストマーを含む）、または、これらの混合物を含有することが好ましい。カバーを構成する樹脂成分が、アイオノマー樹脂を含有することにより、耐久性に優れ、飛距離が大きいゴルフボールが得られる。カバーを構成する樹脂成分が、熱可塑性ポリウレタン樹脂（熱可塑性ポリウレタンエラストマーを含む）を含有することにより、打球感およびコントロール性に優れるゴルフボールが得られる。
【０１２０】
前記カバーを構成する樹脂成分は、熱可塑性ポリウレタン樹脂を含有し、熱可塑性ポリウレタン樹脂の含有率が５０質量％以上であることが好ましく、より好ましくは７０質量％以上、さらに好ましくは９０質量％以上である。
【０１２１】
本発明で使用する熱可塑性樹脂組成物は、さらに、（Ｃ）添加材を含有することができる。（Ｃ）前記添加材としては、白色顔料（例えば、酸化チタン）、青色顔料などの顔料成分、重量調整剤、分散剤、老化防止剤、紫外線吸収剤、光安定剤、蛍光材料または蛍光増白剤などを挙げることができる。前記重量調整剤としては、例えば、酸化亜鉛、硫酸バリウム、炭酸カルシウム、酸化マグネシウム、タングステン粉末、モリブデン粉末などの無機充填剤を挙げることができる。
【０１２２】
前記白色顔料（例えば、酸化チタン）の含有量は、（Ａ）樹脂成分１００質量部に対して、０．５質量部以上が好ましく、１質量部以上がより好ましく、１０質量部以下が好ましく、８質量部以下がより好ましい。白色顔料の含有量を０．５質量部以上とすることによって、得られるゴルフボール構成部材に隠蔽性を付与することができる。また、白色顔料の含有量が１０質量部超になると、得られるゴルフボール構成部材の耐久性が低下する場合があるからである。
【０１２３】
本発明で使用する熱可塑性樹脂組成物は、例えば、（Ａ）樹脂成分と（Ｃ）添加材とをドライブレンドすることにより得られる。（Ｂ）塩基性脂肪酸金属塩は、必要に応じてブレンドされる。また、ドライブレンドした混合物を、押出してペレット化してもよい。ドライブレンドには、例えば、ペレット状の原料を配合できる混合機を用いるのが好ましく、より好ましくはタンブラー型混合機を用いる。押出は、一軸押出機、二軸押出機、二軸一軸押出機など公知の押出機を使用することができる。
【０１２４】
ゴム組成物
次に、本発明で使用し得るゴム組成物について説明する。前記ゴム組成物は、例えば、基材ゴム、架橋開始剤、共架橋剤、および、充填剤を含有するものを挙げることができる。
【０１２５】
前記基材ゴムとしては、天然ゴムおよび／または合成ゴムを使用することができ、例えば、ポリブタジエンゴム、天然ゴム、ポリイソプレンゴム、スチレンポリブタジエンゴム、エチレン−プロピレン−ジエンゴム（ＥＰＤＭ）などを使用できる。これらは単独で用いてもよいし、２種以上を併用してもよい。これらの中でも、特に、反発に有利なシス−１，４−結合を、４０質量％以上、好ましくは８０質量％以上、より好ましくは９０質量％以上有するハイシスポリブタジエンが好適である。
【０１２６】
前記ハイシスポリブタジエンは、１，２−ビニル結合の含有量が２質量％以下であることが好ましく、より好ましくは１．７質量％以下、さらに好ましくは１．５質量％以下である。１，２−ビニル結合の含有量が多すぎると反発性が低下する場合がある。
【０１２７】
前記ハイシスポリブタジエンは、希土類元素系触媒で合成されたものが好適であり、特に、ランタン系列希土類元素化合物であるネオジム化合物を用いたネオジム系触媒の使用が、１，４−シス結合が高含量、１，２−ビニル結合が低含量のポリブタジエンゴムを優れた重合活性で得られるので好ましい。
【０１２８】
前記ハイシスポリブタジエンは、ムーニー粘度（ＭＬ1+4（１００℃））が、３０以上であることが好ましく、より好ましくは３２以上、さらに好ましくは３５以上であり、１４０以下が好ましく、より好ましくは１２０以下、さらに好ましくは１００以下、最も好ましくは８０以下である。なお、本発明でいうムーニー粘度（ＭＬ1+4（１００℃））とは、ＪＩＳ  Ｋ６３００に準じて、Ｌローターを使用し、予備加熱時間１分間、ローターの回転時間４分間、１００℃の条件下にて測定した値である。
【０１２９】
前記ハイシスポリブタジエンとしては、分子量分布Ｍｗ／Ｍｎ（Ｍｗ：重量平均分子量、Ｍｎ：数平均分子量）が、２．０以上であることが好ましく、より好ましくは２．２以上、さらに好ましくは２．４以上、最も好ましくは２．６以上であり、６．０以下であることが好ましく、より好ましくは５．０以下、さらに好ましくは４．０以下、最も好ましくは３．４以下である。ハイシスポリブタジエンの分子量分布（Ｍｗ／Ｍｎ）が小さすぎると作業性が低下し、大きすぎると反発性が低下するおそれがある。なお、分子量分布は、ゲルパーミエーションクロマトグラフィ（東ソー社製、「ＨＬＣ−８１２０ＧＰＣ」）により、検知器として示差屈折計を用いて、カラム：ＧＭＨＨＸＬ（東ソー社製）、カラム温度：４０℃、移動相：テトラヒドロフランの条件で測定し、標準ポリスチレン換算値として算出した値である。
【０１３０】
前記架橋開始剤は、基材ゴム成分を架橋するために配合されるものである。前記架橋開始剤としては、有機過酸化物が好適である。具体的には、ジクミルパーオキサイド、１，１−ビス（ｔ−ブチルパーオキシ）−３，３，５−トリメチルシクロヘキサン、２，５−ジメチル−２，５−ジ（ｔ―ブチルパーオキシ）ヘキサン、ジ−ｔ−ブチルパーオキサイドなどの有機過酸化物が挙げられ、これらのうちジクミルパーオキサイドが好ましく用いられる。架橋開始剤の配合量は、基材ゴム１００質量部に対して、０．３質量部以上が好ましく、より好ましくは０．４質量部以上であって、５質量部以下が好ましく、より好ましくは３質量部以下である。０．３質量部未満では、得られる包囲層が柔らかくなりすぎて、反発性が低下する傾向があり、５質量部を超えると、適切な硬さにするために、共架橋剤の使用量を減少する必要があり、反発性が不足気味になる。
【０１３１】
前記共架橋剤は、基材ゴム分子鎖にグラフト重合することによって、ゴム分子を架橋する作用を有すると考えられている。前記共架橋剤としては、例えば、炭素数が３〜８個のα，β−不飽和カルボン酸またはその金属塩を使用することができ、好ましくは、アクリル酸、メタクリル酸またはこれらの金属塩を挙げることができる。前記金属塩を構成する金属としては、例えば、亜鉛、マグネシウム、カルシウム、アルミニウム、ナトリウムなどを挙げることができ、反発性が高くなるということから、亜鉛を使用することが好ましい。
【０１３２】
前記共架橋剤の使用量は、基材ゴム１００質量部に対して、１０質量部以上が好ましく、より好ましくは１５質量部以上、さらに好ましくは２０質量部以上であり、５５質量部以下が好ましく、より好ましくは５０質量部以下、さらに好ましくは４８質量部以下である。共架橋剤の使用量が１０質量部未満では、適当な硬さとするために架橋開始剤の量を増加しなければならず、反発性が低下する傾向がある。一方、共架橋剤の使用量が５５質量部を超えると、得られる包囲層が硬くなりすぎて、打球感が低下するおそれがある。
【０１３３】
ゴム組成物に含有される充填剤としては、主として最終製品として得られるゴルフボールの重量を調整するための重量調整剤として配合されるものであり、必要に応じて配合すれば良い。前記充填剤としては、酸化亜鉛、硫酸バリウム、炭酸カルシウム、酸化マグネシウム、タングステン粉末、モリブデン粉末などの無機充填剤を挙げることができる。前記充填剤の配合量は、基材ゴム１００質量部に対して、０．５質量部以上が好ましく、より好ましくは１質量部以上であって、３０質量部以下が好ましく、より好ましくは２０質量部以下である。充填剤の配合量が０．５質量部未満では、重量調整が難しくなり、３０質量部を超えるとゴム成分の重量分率が小さくなり反発性が低下する傾向があるからである。
【０１３４】
前記ゴム組成物には、基材ゴム、架橋開始剤、共架橋剤および充填剤に加えて、さらに、有機硫黄化合物、老化防止剤、しゃく解剤などを適宜配合することができる。
【０１３５】
前記有機硫黄化合物としては、チオフェノール類、チオナフトール類、ポリスルフィド類、チオカルボン酸類、ジチオカルボン酸類、スルフェンアミド類、チウラム類、ジチオカルバミン酸塩類、チアゾール類などを挙げることができる。これらの中でも、有機硫黄化合物として、ジフェニルジスルフィド類を好適に使用することができる。前記ジフェニルジスルフィド類としては、例えば、ジフェニルジスルフィド；ビス（４−クロロフェニル）ジスルフィド、ビス（３−クロロフェニル）ジスルフィド、ビス（４−ブロモフェニル）ジスルフィド、ビス（３−ブロモフェニル）ジスルフィド、ビス（４−フルオロフェニル）ジスルフィド、ビス（４−ヨードフェニル）ジスルフィド，ビス（４−シアノフェニル）ジスルフィドなどのモノ置換体；ビス（２，５−ジクロロフェニル）ジスルフィド、ビス（３，５−ジクロロフェニル）ジスルフィド、ビス（２，６−ジクロロフェニル）ジスルフィド、ビス（２，５−ジブロモフェニル）ジスルフィド、ビス（３，５−ジブロモフェニル）ジスルフィド、ビス（２−クロロ−５−ブロモフェニル）ジスルフィド、ビス（２−シアノ−５−ブロモフェニル）ジスルフィドなどのジ置換体；ビス（２，４，５−トリクロロフェニル）ジスルフィド、ビス（２，４，６−トリクロロフェニル）ジスルフィド、ビス（２−シアノ−４−クロロ−６−ブロモフェニル）ジスルフィドなどのトリ置換体；ビス（２，３，５，６−テトラクロロフェニル）ジスルフィドなどのテトラ置換体；ビス（２，３，４，５，６−ペンタクロロフェニル）ジスルフィド、ビス（２，３，４，５，６−ペンタブロモフェニル）ジスルフィドなどのペンタ置換体などが挙げられる。これらのジフェニルジスルフィド類はゴム加硫体の加硫状態に何らかの影響を与えて、反発性を高めることができる。これらの中でも、特に高反発性のゴルフボールが得られるという点から、ジフェニルジスルフィド、ビス（ペンタブロモフェニル）ジスルフィドを用いることが好ましい。前記有機硫黄化合物の配合量は、基材ゴム１００質量部に対して、０．１質量部以上が好ましく、より好ましくは０．３質量部以上であって、５．０質量部以下が好ましく、より好ましくは３．０質量部以下である。
【０１３６】
老化防止剤の配合量は、基材ゴム１００質量部に対して、０．１質量部以上、１質量部以下であることが好ましい。また、しゃく解剤の配合量は、基材ゴム１００質量部に対して、０．１質量部以上、５質量部以下であることが好ましい。
【０１３７】
前記ゴム組成物は、各原材料を混合、混練し、金型内で成形することにより、包囲層に成形することができる。ゴム組成物からなる包囲層を成形する方法は、特に限定されるものではなく、例えば、ゴム組成物を予め半球殻状のハーフシェルに成形し、それを２枚用いて球体を包み、１３０℃〜１７０℃で５分間〜３０分間加圧成形する方法や、ゴム組成物を射出成形する方法が挙げられる。
【０１３８】
本発明のゴルフボールの構造としては、球状センターと前記球状センターを被覆する２層の包囲層と、前記包囲層を被覆するカバーとを有する４ピースゴルフボール；球状センターと前記球状センターを被覆する３層の包囲層と、前記包囲層を被覆するカバーとを有する５ピースゴルフボール；球状センターと前記球状センターを被覆する４層の包囲層と、前記包囲層を被覆するカバーとを有する６ピースゴルフボール；球状センターと前記球状センターを被覆する５層の包囲層と、前記包囲層を被覆するカバーとを有する７ピースゴルフボールなどが挙げられる。
【０１３９】
前記ゴルフボールの構成材料の組合せとしては、球状センターおよび最低硬度包囲層（Ｅｓ）を熱可塑性樹脂組成物から形成する態様；球状センターおよび最低硬度包囲層（Ｅｓ）をゴム組成物から形成する態様；球状センターを熱可塑性樹脂組成物から形成し、最低硬度包囲層（Ｅｓ）をゴム組成物から形成する態様；球状センターをゴム組成物から形成し、最低硬度包囲層（Ｅｓ）を熱可塑性樹脂組成物から形成する態様などが挙げられる。前記最高硬度包囲層（Ｅｈ）は熱可塑性樹脂組成物から形成することが好ましい。
【０１４０】
図４は、本発明の一実施形態に係るゴルフボール１が示された一部切り欠き断面図である。ゴルフボール１は、球状センターＣと、この球状センターＣの外側に配設された第１包囲層１と、この第１包囲層１の外側に配設された第２包囲層２と、この第２包囲層２の外側に配設された第３包囲層３と、この第３包囲層３の外側に配設された第４包囲層４と、この第４包囲層４の外側に配設された第５包囲層５と、この第５包囲層５の外側に配設されたカバーＡを有する。前記カバーＡの表面には、多数のディンプル８１が形成されている。このカバーＡの表面のうち、ディンプル８１以外の部分は、ランド８２である。７ピースゴルフボールの場合、第２包囲層を最低硬度包囲層（Ｅｓ）とし、第５包囲層を最高硬度包囲層（Ｅｈ）とすることが好ましい。
【０１４１】
（３）ゴルフボールの製造方法
以下、本発明のゴルフボールの製造方法を、球状センターと、前記球状センターを被覆する包囲層と、前記包囲層を被覆するカバーを有するゴルフボールの態様に基づいて説明するが、本発明のゴルフボールの製造方法は、以下に示した製造方法に限定されるものではない。
【０１４２】
球状センター
前記球状センターの構成材料には、熱可塑性樹脂組成物またはゴム組成物が使用できる。前記球状センターを、熱可塑性樹脂組成物を用いて形成する場合、例えば、熱可塑性樹脂組成物を射出成形することにより得られる。具体的には、１ＭＰａ〜１００ＭＰａの圧力で型締めした金型内に、１６０℃〜２６０℃に加熱溶融した熱可塑性樹脂組成物を１秒〜１００秒で注入し、３０秒〜３００秒間冷却して型開きすることにより行うことが好ましい。
【０１４３】
前記球状センターを、ゴム組成物を用いて形成する場合、混練後のゴム組成物を金型内で成形することにより得ることができる。球状コアに成形する温度は、１２０℃〜１７０℃が好ましい。また、成形時の圧力は、２．９ＭＰａ〜１１．８ＭＰａが好ましい。成形時間は、１０分間〜６０分間が好ましい。
【０１４４】
包囲層
前記包囲層の構成材料には、熱可塑性樹脂組成物またはゴム組成物が使用できる。前記包囲層を、熱可塑性樹脂組成物を用いて形成する場合、例えば、熱可塑性樹脂組成物を予め半球殻状のハーフシェルに成形し、それを２枚用いて球体を包み、１３０℃〜１７０℃で１分間〜５分間加圧成形するか、または、熱可塑性樹脂組成物を直接球体上に射出成形してセンターを包み込む方法などが用いられる。
【０１４５】
熱可塑性樹脂組成物を球体上に射出成形して包囲層を成形する場合、成形用上下金型としては、半球状キャビティを有し、ホールドピンを備えているものを使用することが好ましい。射出成形による包囲層の成形は、ホールドピンを突き出し、被被覆球体を投入してホールドさせた後、加熱溶融された熱可塑性樹脂組成物を注入して、冷却することにより包囲層を成形することができる。
【０１４６】
圧縮成形法により包囲層を成形する場合、ハーフシェルの成形は、圧縮成形法または射出成形法のいずれの方法によっても行うことができるが、圧縮成形法が好適である。熱可塑性樹脂組成物を圧縮成形してハーフシェルに成形する条件としては、例えば、１ＭＰａ以上、２０ＭＰａ以下の圧力で、熱可塑性樹脂組成物の流動開始温度に対して、−２０℃以上、＋７０℃以下の成形温度を挙げることができる。前記成形条件とすることによって、均一な厚みをもつハーフシェルを成形できる。ハーフシェルを用いて包囲層を成形する方法としては、例えば、球体を２枚のハーフシェルで被覆して圧縮成形する方法を挙げることができる。ハーフシェルを圧縮成形して包囲層に成形する条件としては、例えば、０．５ＭＰａ以上、２５ＭＰａ以下の成形圧力で、熱可塑性樹脂組成物の流動開始温度に対して、−２０℃以上、＋７０℃以下の成形温度を挙げることができる。前記成形条件とすることによって、均一な厚みを有する包囲層を成形できる。
【０１４７】
なお、成形温度とは、型締めから型開きの間に、下型の凹部の表面が到達する最高温度を意味する。また熱可塑性樹脂組成物の流動開始温度は、島津製作所の「フローテスター  ＣＦＴ−５００」を用いて、ペレット状の熱可塑性樹脂組成物を、プランジャー面積：１ｃｍ２、ＤＩＥ  ＬＥＮＧＴＨ：１ｍｍ、ＤＩＥ  ＤＩＡ：１ｍｍ、荷重：５８８．３９９Ｎ、開始温度：３０℃、昇温速度：３℃／分の条件で測定することができる。
【０１４８】
前記包囲層を、ゴム組成物を用いて形成する場合、例えば、ゴム組成物を予め半球殻状のハーフシェルに成形し、それを２枚用いて球体を包み、１３０℃〜１７０℃で５分間〜３０分間加圧成形する方法を挙げることができる。また、前記ゴム組成物を射出成形して包囲層を成形してもよい。
【０１４９】
カバー
前記カバーの構成材料には、熱可塑性樹脂組成物が使用できる。熱可塑性樹脂組成物を用いてカバーを形成する方法は、前述した熱可塑性樹脂組成物を用いて包囲層を形成する方法が採用できる。成形用上下金型としては、半球状キャビティを有し、ピンプル付きで、ピンプルの一部が進退可能なホールドピンを兼ねているものを使用することが好ましい。
【０１５０】
カバーには、通常、表面にディンプルと呼ばれるくぼみが形成される。カバーに形成されるディンプルの総数は、２００個以上５００個以下が好ましい。ディンプルの総数が２００個未満では、ディンプルの効果が得られにくい。また、ディンプルの総数が５００個を超えると、個々のディンプルのサイズが小さくなり、ディンプルの効果が得られにくい。形成されるディンプルの形状（平面視形状）は、特に限定されるものではなく、円形；略三角形、略四角形、略五角形、略六角形などの多角形；その他不定形状；を単独で使用してもよいし、２種以上を組合せて使用してもよい。
【０１５１】
カバーが成形されたゴルフボール本体は、金型から取り出し、必要に応じて、バリ取り、洗浄、サンドブラストなどの表面処理を行うことが好ましい。また、所望により、塗膜やマークを形成することもできる。前記塗膜の膜厚は、特に限定されないが、５μｍ以上が好ましく、より好ましくは７μｍ以上であり、５０μｍ以下が好ましく、より好ましくは４０μｍ以下、さらに好ましくは３０μｍ以下である。膜厚が５μｍ未満になると継続的な使用により塗膜が摩耗消失しやすくなり、膜厚が５０μｍを超えるとディンプルの効果が低下してゴルフボールの飛行性能が低下するからである。
【実施例】
【０１５２】
以下、本発明を実施例によって詳細に説明するが、本発明は、下記実施例によって限定されるものではなく、本発明の趣旨を逸脱しない範囲の変更、実施の態様は、いずれも本発明の範囲内に含まれる。
【０１５３】
（１）コア硬度分布（ショアＤ硬度）
ゴルフボールのコアを半球状に切断し、切断面の中心、および、中心から所定の距離における点における断面硬度（Ｈｏ，Ｈｓ，Ｈｈ）を測定した。なお、各点における硬度は、中心から所定の距離における任意の４点の断面硬度を測定し、これを平均することにより求めた。ＡＳＴＭ−Ｄ２２４０に規定するスプリング式硬度計ショアＤ型を備えた高分子計器社製自動ゴム硬度計Ｐ１型を用いて測定した。
【０１５４】
（２）材料硬度（ショアＤ）
各層の材料硬度は、以下の様に測定することができる。熱可塑性樹脂組成物の場合は、射出成形により、厚み約２ｍｍのシートを作製した。ゴム組成物の場合は、１７０℃で２５分間プレスして、厚み約２ｍｍのシートを作製した。このシートを、２３℃で２週間保存し、測定基板などの影響が出ないように、３枚以上重ねた状態で、ＡＳＴＭ−Ｄ２２４０に規定するスプリング式硬度計ショアＤ型を備えた高分子計器社製自動ゴム硬度計Ｐ１型を用いて測定する。
【０１５５】
（３）圧縮変形量（ｍｍ）
ゴルフボールに初期荷重９８Ｎを負荷した状態から終荷重１２７５Ｎを負荷したときまでの圧縮方向の変形量（圧縮方向にゴルフボールが縮む量）を測定した。
【０１５６】
（４）アプローチショットのスピン量
ツルーテンパー社製スイングマシンに、サンドウエッジ（クリーブランドゴルフ社製ＣＧ１５フォージドウエッジ（５８°））を取り付け、ヘッドスピード１０ｍ／秒でゴルフボールを打撃し、打撃されたゴルフボールを連続写真撮影することによってスピン量（ｒｐｍ）を測定した。測定は、各ゴルフボールについて１０回ずつ行い、その平均値をスピン量とした。
【０１５７】
（５）ドライバースピン量（ｒｐｍ）
ゴルフラボラトリー社製のスイングロボットＭ／Ｃに、メタルヘッド製Ｗ＃１ドライバー（ダンロップスポーツ社製、ＸＸＩＯ  Ｓ  ロフト１１°）を取り付け、ヘッドスピード５０ｍ／秒でゴルフボールを打撃し、打撃直後のゴルフボールのスピン量を測定した。測定は、各ゴルフボールについて１２回ずつ行って、その平均値をそのゴルフボールの測定値とした。打撃直後のゴルフボールのスピン量は、打撃されたゴルフボールを連続写真撮影することによって測定した。
【０１５８】
［ゴルフボールの作製］
（１）熱可塑性樹脂組成物の調製
表１に示すように、配合材料をドライブレンドし、二軸混練型押出機によりミキシングして、ストランド状に冷水中に押し出した。押出されたストランドをペレタイザーにより切断してペレット状の熱可塑性樹脂組成物を調製した。押出条件は、スクリュー径４５ｍｍ、スクリュー回転数２００ｒｐｍ、スクリューＬ／Ｄ＝３５であり、配合物は、押出機のダイの位置で１６０〜２３０℃に加熱された。
【０１５９】
【表１】
0006634700.tif 000002
【０１６０】
表１で使用した原料は、以下の通りである。
ハイミランＡＭ７３２７：三井・デュポン・ポリケミカル社製、亜鉛イオン中和エチレン−メタクリル酸−アクリル酸ブチル三元共重合体アイオノマー樹脂（メルトフローレイト（１９０℃×２．１６ｋｇｆ）：０．７ｇ／１０ｍｉｎ、曲げ剛性率：３５ＭＰａ）
ニュクレルＡＮ４３１９：三井・デュポン・ポリケミカル社製、エチレン・メタクリル酸・アクリル酸ブチル共重合体（メルトフローレイト（１９０℃×２．１６ｋｇｆ）：５５ｇ／１０ｍｉｎ、曲げ剛性率：２１ＭＰａ）
ハイミラン１６０５：三井・デュポン・ポリケミカル社製、ナトリウムイオン中和エチレン−メタクリル酸共重合体系アイオノマー樹脂（メルトフローレイト（１９０℃×２．１６ｋｇｆ）：２．８ｇ／１０ｍｉｎ、曲げ剛性率：３２０ＭＰａ）
ハイミランＡＭ７３２９：三井・デュポン・ポリケミカル社製、亜鉛イオン中和エチレン−メタクリル酸共重合体アイオノマー樹脂（メルトフローレイト（１９０℃×２．１６ｋｇｆ）：５ｇ／１０ｍｉｎ、曲げ剛性率：２２１ＭＰａ）
ＨＰＦ２０００：デュポン社製、マグネシウムイオン中和三元共重合体アイオノマー樹脂（メルトフローレイト（１９０℃×２．１６ｋｇｆ）：１．０ｇ／１０ｍｉｎ、曲げ剛性率：６４ＭＰａ）
ＨＰＦ１０００：デュポン社製、マグネシウムイオン中和三元共重合体アイオノマー樹脂（メルトフローレイト（１９０℃×２．１６ｋｇｆ）：０．７ｇ／１０ｍｉｎ、曲げ剛性率：１９０ＭＰａ）
ラバロンＴ３２２１Ｃ：三菱化学社製、熱可塑性スチレンエラストマー（ＳＢＳ、ＳＩＳ、ＳＩＢＳ、ＳＥＢＳ、ＳＥＰＳ及びＳＥＥＰＳ、並びに、これらの水添物からなる群から選択された１種又は２種以上と、ポリオレフィンとのアロイ）
エラストランＸＮＹ８４Ａ：ＢＡＳＦジャパン社製、熱可塑性ポリウレタンエラストマー
塩基性オレイン酸マグネシウム：日東化成工業社製（金属含有量１．７モル％、式（１）において、Ｍ１＝Ｍ２＝Ｍｇ，Ｒ＝炭素数１７）
二酸化チタン：石原産業社製Ａ２２０
【０１６１】
（２）ゴム組成物の調製
表２に示した材料を混練してゴム組成物を調製した。
【０１６２】
【表２】
0006634700.tif 000003
【０１６３】
表２で使用した原料は、以下の通りである。
ポリブタジエンゴム：ＪＳＲ社製、「ＢＲ７３０（ハイシスポリブタジエン、シス−１，４−結合含有量＝９６質量％、１，２−ビニル結合含有量＝１．３質量％、ムーニー粘度（ＭＬ1+4（１００℃））＝５５、分子量分布（Ｍｗ／Ｍｎ）＝３）」
アクリル酸亜鉛：日本蒸溜工業社製、「ＺＮＤＡ−９０Ｓ」
酸化亜鉛：東邦亜鉛社製、「銀嶺（登録商標）Ｒ」
ジフェニルジスルフィド：住友精化製
ビス（ペンタブロモフェニル）ジスルフィド：三協化成社製
ジクミルパーオキサイド：日油社製、「パークミル（登録商標）Ｄ」
硫酸バリウム：堺化学社製、「硫酸バリウムＢＤ」
【０１６４】
（３）球状センターの作製
前記で得た熱可塑性樹脂組成物を表３、５に示すように２００℃にて射出成形して、球状センターを作製した。また、前記で得たゴム組成物を表４，６に示すように１７０℃で２５分間プレスして、球状センターを作製した。なお、ゴルフボールＮｏ．５−１については、表２に示したゴム組成物Ｎｏ．Ａを、１７０℃で、２５分間プレスして、球状センターを成形した。
【０１６５】
（４）熱可塑性樹脂組成物からなる包囲層の作製
前記で得た熱可塑性樹脂組成物を、表３〜６に示した様に２００℃で射出成形することにより、各包囲層を成形した。
【０１６６】
（５）ゴム組成物からなる包囲層の作製
表４、５に示した様に、表２に示したゴム組成物からハーフシェルを成形した。球体を２枚のハーフシェルで被覆した。球体およびハーフシェルを、共に半球状キャビティを備えた上型および下型からなる金型に投入し、１７０℃で２５分間加熱することにより、ゴム組成物からなる包囲層を作製した。ゴルフボールＮｏ．５−１については、表２に示したゴム組成物Ｎｏ．Ｂを用いて、ゴム組成物からなる二層コアを成形した。
【０１６７】
（６）熱可塑性樹脂組成物からなるカバーの作製
カバーは、前記で得た熱可塑性樹脂組成物を圧縮成形することにより形成した。ハーフシェルの圧縮成形は、得られたペレット状の熱可塑性樹脂組成物をハーフシェル成形用金型の下型の凹部ごとに一つずつ投入し、加圧した。圧縮成形は成形温度１６０℃、成形時間２分、成形圧力１１ＭＰａの条件で行った。第ｎ包囲層を形成した球体を、２枚のハーフシェルで同心円状に被覆して、キャビティ―面に多数のピンプルを備えた金型に投入して、圧縮成形によりカバーを成形した。圧縮成形は成形温度１５０℃、成形時間３分、成形圧力１３ＭＰａの条件で行った。成形後のカバーには、ピンプルの形状が反転した形状のディンプルが多数形成された。
【０１６８】
得られたゴルフボール本体の表面をサンドブラスト処理して、マーキングを施した後、クリアーペイントを塗布し、４０℃のオーブンで塗料を乾燥させ、直径４２．８ｍｍ、質量４５．４ｇのゴルフボールを得た。得られたゴルフボールついて評価した結果を表３〜６に併せて示した。
【０１６９】
【表３】
0006634700.tif 000004
【０１７０】
【表４】
0006634700.tif 000005
【０１７１】
【表５】
0006634700.tif 000006
【０１７２】
【表６】
0006634700.tif 000007
【０１７３】
表３〜６の結果から、コアとカバーとを有するゴルフボールであって、ゴルフボールの中心からの距離が、ゴルフボールの半径の３６．０％〜６５．０％の領域に、コア硬度分布において最低硬度点が存在するゴルフボールは、アプローチショットのスピン量に対して、ドライバーショットのスピン量が低い。その結果、本発明のゴルフボールは、ドライバーショットでよく飛び、アプローチショットでよく止まる。
【産業上の利用可能性】
【０１７４】
本発明は、ドライバーショットでよく飛び、アプローチショットでよく止まるゴルフボールとして有用である。本発明のゴルフボールは、ヘッドスピードが４０ｍ／Ｓ以上のゴルファー向けのゴルフボールとして好適である。
【符号の説明】
【０１７５】
１００：ゴルフボール、Ｃ：球状センター、１：第１包囲層、２：第２包囲層、３：第３包囲層、４：第４包囲層、５：第５包囲層、Ａ：カバー、Ｂ：コア、８１：ディンプル、８２：ランド、Ｓ：ゴルフボールの中心からの距離が半径の３６．０％〜６５．０％である領域、Ｈ：ゴルフボールの中心からの距離が半径の８５．０％〜９９．５％である領域
【図１】
0006634700.tif 000008
【図２】
0006634700.tif 000009
【図３】
0006634700.tif 000010
【図４】
0006634700.tif 000011